(57)【特許請求の範囲】
【請求項１】
結合部（１０３、２０３、３０３）を有する結合パターン（１０２、２０２、３０２）を含む結合繊維ウェブ（１００、２００、３００）であって、
前記結合部のそれぞれが、同一の全長（Ｂｌ）を有し、前記結合部の前記全長は、前記結合部の第１末端部から前記結合部の第２末端部までを直線で測定したものであり、かつ、前記結合部の最長寸法を形成するものであり、
前記結合部のそれぞれが、同一の全幅（Ｂｗ）を有し、前記結合部の前記全幅は、前記結合部の最大幅を横切って前記全長に垂直に直線で測定したものであり、
前記結合部のそれぞれが、前記結合部の前記全長に対する前記結合部の前記全幅の比である形状比を有し、
前記繊維ウェブが、一次方向（１０４、２０４、３０４）と、前記一次方向に直交する二次方向（１０５、２０５、３０５）と、を含み、
前記結合パターンが、前記結合部の線状アレイを含み、前記線状アレイにおいて、少なくとも一部のアレイが前記一次方向に平行である一次列に配置され、少なくとも一部のアレイが前記二次方向に平行である二次列に配置され、
前記結合パターンが、ある二次列における結合部と、隣接する二次列における結合部と、の間を前記一次方向に直線で測定した最短一次距離（ＳＮＡｘ）を含み、
最短一次距離（ＳＮＡｘ）が正の数である場合、最短一次距離（ＳＮＡｘ）は、ある二次列における結合部と、隣接する二次列における結合部と、の間の間隙距離を表し、
最短一次距離（ＳＮＡｘ）が負の数である場合、最短一次距離（ＳＮＡｘ）は、ある二次列における結合部と、隣接する二次列における結合部と、の間の重なり合う距離を表し、
前記結合パターンが、前記最短一次距離を前記結合部の前記全長で割って１００倍した最短一次距離割合（ＳＮＡｘ  ％）を有し、
各形状比が０．３３以下であり、
前記最短一次距離割合が−８０％〜０％であり、及び
前記結合パターンが２０％以下の結合部面積を有し、
前記結合パターンが、ある一次列における結合部と、隣接する一次列における結合部と、の間を二次方向に直線で測定した最短二次距離（ＳＮＡｙ）を含み、
最短二次距離（ＳＮＡｙ）が正の数である場合、最短二次距離（ＳＮＡｙ）は、ある一次列における結合部と、隣接する一次列における結合部と、の間の間隙距離を表し、
最短二次距離（ＳＮＡｙ）が負の数である場合、最短二次距離（ＳＮＡｙ）は、ある一次列における結合部と、隣接する一次列における結合部と、の間の重なり合う距離を表し、
前記結合パターンが、前記最短二次距離を前記結合部の前記全長で割って１００倍した最短二次距離割合（ＳＮＡｙ  ％）を有し、
前記最短二次距離割合が−８０％〜０％であり、
前記一次方向が前記ウェブの機械方向（ＭＤ）と一致し、前記二次方向が前記ウェブの横断方向（ＣＤ）と一致する、結合繊維ウェブ。
【請求項２】
前記各形状比が０．１０未満である、請求項１に記載の結合繊維ウェブ。
【請求項３】
前記最短一次距離割合が−８０％〜−１０％である、請求項１又は２に記載の結合繊維ウェブ。
【請求項４】
前記結合パターンが１４％以下の結合部面積を有する、請求項１〜３のいずれか一項に記載の結合繊維ウェブ。
【請求項５】
前記最短二次距離割合が−８０％〜−１０％である、請求項１〜４のいずれか一項に記載の結合繊維ウェブ。
【請求項６】
前記結合部のそれぞれが、前記結合部の前記全長と前記二次方向との間に形成される鋭角である特定の結合部角（Θ）で傾いており、及び
前記特定の結合部角が２５°〜６０°である、請求項１〜５のいずれか一項に記載の結合繊維ウェブ。
【請求項７】
前記各結合部が０．８ｍｍ以下の全幅を有する、請求項１〜６のいずれか一項に記載の結合繊維ウェブ。
【請求項８】
請求項１〜７のいずれか一項に記載の結合繊維ウェブを含む使い捨て吸収性物品。
【発明の詳細な説明】
【技術分野】
【０００１】
一般に、本開示の実施形態は繊維ウェブに関する。特に、本開示の実施形態は繊維ウェブ向け結合パターンに関する。
【背景技術】
【０００２】
吸収性物品には、おむつ及び失禁用衣類、並びに女性用パッド及びライナーが挙げられる。多くの吸収性物品は不織布などの繊維ウェブで作られている。繊維ウェブは結合パターンを備えることができる。結合パターンは、繊維ウェブの強度を増すのに役立てることができるが、繊維ウェブの柔軟性が低下する場合がある。結合された繊維ウェブの強度及び柔軟性は、多くの場合、特定の結合パターンの形状に依存する。残念ながら、適切な強度及び柔軟性をもたらす結合パターンの決定が困難な場合がある。
【発明の概要】
【課題を解決するための手段】
【０００３】
しかしながら、本開示の実施形態を用いて、強さが十分で柔軟さが適切な結合繊維ウェブを製造することができる。その結果、これらの結合繊維ウェブで作られる吸収性物品もまた強く柔軟であるだろう。本開示の実施形態を用いて、見た目が美しい結合繊維ウェブを製造することができる。特に、結合パターンは視覚的合図の機能を果たし、結合繊維ウェブの柔軟性を伝えることができる。
【図面の簡単な説明】
【０００４】
【図１】第１の結合パターンを有する繊維ウェブの平面図。
【図２】第２の結合パターンを有する繊維ウェブの平面図。
【図３】第３の結合パターンを有する繊維ウェブの平面図。
【図４】第４の結合パターンを有する繊維ウェブの平面図。
【図５】第５の結合パターンを有する繊維ウェブの平面図。
【図６Ａ】本開示の結合パターンを有する繊維ウェブを含むことができる、前留め式着用可能吸収性物品の内部平面図。
【図６Ｂ】本開示の結合パターンを有する繊維ウェブを含むことができる、パンツタイプ着用可能吸収性物品の内部平面図。
【図６Ｃ】本開示の結合パターンを有する繊維ウェブを含むことができる、女性用パッドである吸収性物品の内部平面図。
【図７】第７の結合パターンを有する繊維ウェブの平面図。
【図８】第８の結合パターンを有する繊維ウェブの平面図。
【図９】第９の結合パターンを有する繊維ウェブの平面図。
【図１０】第１０の結合パターンを有する繊維ウェブの平面図。
【図１１】第１１の結合パターンを有する繊維ウェブの平面図。
【図１２】第１２の結合パターンを有する繊維ウェブの平面図。
【図１３】第１３の結合パターンを有する繊維ウェブの平面図。
【図１４】第１４の結合パターンを有する繊維ウェブの平面図。
【図１５】第１５の結合パターンを有する繊維ウェブの平面図。
【図１６】第１６の結合パターンを有する繊維ウェブの平面図。
【図１７】第１７の結合パターンを有する繊維ウェブの平面図。
【図１８】第１８の結合パターンを有する繊維ウェブの平面図。
【図１９】第１９の結合パターンを有する繊維ウェブの平面図。
【図２０】第２０の結合パターンを有する繊維ウェブの平面図。
【図２１】第２１の結合パターンを有する繊維ウェブの平面図。
【図２２】長方形である全般形状を有する代表的な結合部の平面図。
【図２３】角部が四角に切り取られた長方形の全体形状を有する代表的な結合部の平面図。
【図２４】角部が丸い方形の全体形状を有する代表的な結合部の平面図。
【図２５】末端部が半円である実質的に方形の全体形状を有する代表的な結合部の平面図。
【図２６】楕円形の全体形状を有する代表的な結合部の平面図。
【図２７】六角形の全体形状を有する代表的な結合部の平面図。
【図２８】菱形の全体形状を有する代表的な結合部の平面図。
【図２９】基準材料である結合繊維ウェブの平面図。
【図３０】試験方法で用いる張力装置の平面図。
【図３１】試験方法で用いる結合繊維ウェブの試験サンプルの平面図。
【図３２Ａ】張力装置を試験サンプルに固定する方法における工程の側面図。
【図３２Ｂ】張力装置を試験サンプルに固定する方法における別の工程の側面図。
【図３２Ｃ】張力装置を試験サンプルに固定する方法における更なる工程の側面図。
【図３２Ｄ】張力装置を試験サンプルに固定する方法における更に別の工程の側面図。
【図３３】試験サンプルに固定された張力装置の平面図。
【図３４】試験サンプルに固定された張力装置の側面図。
【図３５】試験サンプルに固定された張力装置の底面図。
【図３６】ネックダウン係数を測定する方法において張力をかける前の、調製試験サンプルの平面図。
【図３７】ネックダウン係数を測定する方法において張力をかけている最中の、調製試験サンプルの平面図。
【発明を実施するための形態】
【０００５】
用語、繊維ウェブは、不均一、不規則、又はランダムな様式で相互配置された繊維又は長繊維のシート状構造を指す。繊維ウェブの一例は不織布ウェブである。繊維ウェブは、単層構造でも多層構造でもよい。また、繊維ウェブをフィルムのような別の材料と接合して積層体を形成してもよい。
【０００６】
繊維ウェブは、様々な天然及び／又は合成材料から作製することができる。代表的な天然材料としては、セルロース繊維、綿、黄麻、パルプ、羊毛などが挙げられる。繊維ウェブ向けの天然繊維は、様々なプロセス、例えばカーディングなどを用いて調製できる。代表的な合成材料として、ポリオレフィン類、例えば、ポリエチレン、ポリプロピレン、ポリブチレンなど；ポリアミド類、例えば、ナイロン６、ナイロン６／６、ナイロン１０、ナイロン１２など；ポリエステル類、例えば、ポリエチレンテレフタレート、ポリブチレンテレフタレートなど；ポリカーボネート；ポリスチレン；熱可塑性エラストマー類；ビニルポリマー類；ポリウレタン；並びにこれらのブレンド及びコポリマーを非限定的に含む繊維を形成することが周知である、合成熱可塑性ポリマーが挙げられるがこれらに限定されない。繊維ウェブ用の合成繊維を、様々なプロセス、例えば、メルトブロウン、スパンボンドなどを用いて製造できる。
【０００７】
用語「結合繊維ウェブ」は、結合パターンを用いて結合された繊維ウェブを意味する。用語「結合パターン」は、繊維ウェブに付与された結合部の模様を意味する。用語「結合部」は、結合繊維ウェブ上で、結合部を少なくとも部分的に取り囲む繊維ウェブが繊維又は長繊維である面積（すなわち、非結合部面積）と比較するとき、繊維又は長繊維が実質的により相互連結されている識別可能な場所を意味する。用語「結合部外辺部」は、結合部面積と周囲の非結合部面積との間の境界を画定する、結合部の最も外側の縁部を意味する。用語「結合部面積」は、結合パターンを形成する結合部の合計面積が占める、結合ウェブの総面積の割合を意味する。
【０００８】
結合パターンを、様々な方法、例えば熱、圧力、超音波結合、接着剤、当該技術分野において既知のその他結合手段、又はこれらの任意の組み合わせを利用することにより、繊維ウェブに付与することができる。例えば、加熱されたカレンダロール（複数の隆起したランドを有する）と別のロールが形成するニップに繊維ウェブを通すことによって繊維ウェブを結合し、それらのランドが繊維ウェブ上に結合部面積を形成するようにすることができる。
【０００９】
本開示を通して、結合繊維ウェブはそれぞれ平らに広げられた状態で図示される。その結果、各ウェブ、及びウェブ上の各結合パターン、及び結合パターン中の各結合部面積は、実質的に同一平面上にある。したがって、本明細書に記載する各角度、寸法、方向、測定値、及び座標系は、ウェブ面内にある。
【００１０】
上記のような技術によってウェブを結合させる前は、非結合繊維ウェブの機械的特性（例えば、ＣＤ引張り強度、ＭＤ引張り強度、ウェブ弾性率、ネックダウン係数など）は、構成要素である繊維／長繊維の大部分が連結されていないため、結合繊維ウェブと比べて弱い。したがって、相互連結した結合繊維ウェブの繊維よりも、非結合繊維ウェブは、互いに独立してより自由に動く、大部分が連結されていない別個の繊維のランダムマトリックスとしての挙動を示す。非結合繊維ウェブの大部分が連結されていない繊維は、拘束度が低く、ひずみを与えられると自由に延びるため、引張り強度が弱く、延びピークが高く、かつ高ポアソン比（すなわち、低ネックダウン係数）を有するウェブとなる。このような非結合繊維ウェブは、そのネックダウン、揺れ、破断、及び／又は延びの傾向によるものだけではなく、非結合繊維ウェブから個々の繊維が切断され、ほこり、糸くず、及び／又は繊維の混入が増えることになる傾向によっても、ウェブの変更操作（例えば、計測、移動、ロール巻き取り／巻き戻し、微細化など）における取り扱いがより難しい。
【００１１】
このため、結合繊維ウェブを形成するための上記技術などを通してウェブを結合することにより、非結合繊維ウェブの自由な繊維を固めることが望ましい。結合繊維ウェブは、より連結されていない非結合繊維ウェブの繊維よりも、個々の繊維が互いに独立して動くための自由度がより少なく、より均一で構造化されたウェブを形成するために相互連結される繊維ネットワークとしての挙動を示す。結合繊維ウェブの大部分が相互連結された繊維は、拘束度が高く、ひずみを与えられると自由に延びないため、引張り強度が高く、延びピークが低く、かつ低ポアソン比（すなわち、高ネックダウン係数）を有するウェブとなる。このような結合繊維ウェブは、そのネックダウン、揺れ、破断、及び／又は延びに抵抗する傾向によるものだけではなく、個々の繊維が結合ウェブに連結されて留まるため、ほこり、糸くず、及び／又は繊維の混入が少なくなる傾向によっても、ウェブの変更操作（例えば、計測、移動、ロール巻き取り／巻き戻し、微細化など）における取り扱いがより簡単である。
【００１２】
非結合繊維ウェブの個々の繊維の自由運動を拘束する結果、結合により、ウェブの可撓性、たわみ性、伸張性、柔軟性、流体処理性、及びｚ方向の厚み（すなわち、厚さ）など、多くの最終用途への応用に好ましい場合がある特性も低下する。繊維の化学的性質の慎重な選択（例えば、樹脂の配合、添加剤の含有、２成分構成など）、繊維レイダウンパラメーターの制御（例えば、繊維直径、細径化、繊維の巻き、押出し圧など）、及び／又は結合エネルギーの操作（熱、化学、圧力、剪断力など）により、当業者にとっては、引張り強度、ネックダウン係数、ウェブ弾性率、強靭性、及び／又は引き裂き抵抗性などの特性を維持する一方で、結合プロセスに起因する可撓性、たわみ性、伸張性、柔軟性、流体処理性、及び／又は厚さなどの低下をある程度軽減することが可能である。しかしながら、上記技術はそれぞれ更なる代償（例えば、コストの追加、処理量の低下、プロセスの頑健性の低下、毛羽立ち及び／又は糸くず混入などの傾向の増加）をもたらし、有効性には限度がある。
【００１３】
引張り強度、ネックダウン係数、ウェブ弾性率、強靭性、及び／又は引き裂き抵抗性などを妥協せずに、可撓性、たわみ性、伸張性、柔軟性、流体処理性、及び／又は厚さなどを改善する異なる方法（上記技術の１つ以上とは独立して、又はこれらに加えて実施され得る）は、結合パターンの形状によるものである。この技術は、コスト、複雑度、処理量、プロセスの頑健性などを著しく犠牲にせずに、結合パターン形状を操作して所望のウェブ特性を送達し得るという点で、先に挙げた他の技術に優る利益をもたらす。
【００１４】
結合繊維ウェブの結合パターンの全結合部面積が増加すると、一般に、可撓性、たわみ性、伸張性、柔軟性、流体処理性、及び／又は厚さなどといった特性を犠牲にして、引張り強度、ネックダウン係数、ウェブ弾性率、強靭性、及び／又は引き裂き抵抗性などといった特性が改善される。したがって、比較的小さい結合部面積（＜２６％、＜２３％、＜２０％、＜１７％、＜１４％、＜１１％）を有する結合パターンを設計することが望ましく、それにより、可撓性、たわみ性、伸張性、柔軟性、流体処理性、及び／又は厚さなどといった特性を妥協せずに、引張り強度、ネックダウン係数、ウェブ弾性率、強靭性及び／又は引き裂き抵抗性などといった特性を結合繊維ウェブに送達することが可能である。そのようなパターンは、結合部面積全体ではなく、本開示の実施形態に記載されるように結合パターンの形状及び空間的形状を操作することにより設計できる。
【００１５】
用語「Ｂｌ」は、結合部の最長寸法を形成する、結合部の一方の末端部から結合部のもう一方の末端部までを、直線的に測定した結合部の全長を指す。用語「Ｂｗ」は、Ｂｌと垂直に結合部の最大幅を横切って、直線的に測定した結合部の全幅を指す。用語「形状比」は、ＢｗのＢｌに対する比を意味する。
【００１６】
用語、機械方向（ＭＤ）は、繊維ウェブが製造された方向を指す。用語、横断方向（ＣＤ）は、機械方向に垂直な方向を指す。
【００１７】
本開示は、直交座標系を有する結合パターンに言及する。この座標系は、一次方向及び二次方向を有する。用語、一次方向は、この座標系における第１の方向を指す。本開示では、一次方向は、ｘ−ｙデカルト座標系におけるｘ軸に平行であると見なされる。用語、二次方向は、一次方向に垂直な座標系における第２の方向を指す。本開示では、二次方向は、ｘ−ｙデカルト座標系におけるｙ軸に平行であると見なされる。しかしながら様々な実施形態では、一次及び二次方向は互いに厳密に９０度離れておらず、狭い範囲内、例えば、８０〜１００度で可変にできるように、直交座標系におけるこれら方向を数度更に近づかせる、又はより離れさせることにより若干調整してもよい。
【００１８】
用語「Ｌｘ」は、一次方向に直線的に測定した結合部の最大全体寸法を指す。用語「Ｌｙ」は、二次方向に直線的に測定した結合部の最大全体寸法を指す。用語「結合部角」は、Ｂｌと二次方向との間に形成される鋭角を指す。特定の結合部を傾けて、二次方向に対して正の角又は負の角を形成できる。しかし参照しやすいように、本明細書では結合部角は常に正の角と見なす。
【００１９】
用語「列」は、共通基準線に沿った一連の結合部を指し、列中の隣接する結合部は均一間隔を介して離れている。一次列は、一次方向に平行である結合部の列である。二次列は、二次方向に平行である結合部の列である。
【００２０】
用語「Ｓｘ」は、隣接する二次列において結合部の中央部間を一次方向に直線的に測定した最短距離を指す。用語「Ｓｙ」は、同一の二次列において隣接する結合部の中央部間を二次方向に直線的に測定した距離を指す。用語「中央部間隔比」はＳｙのＳｘに対する比を意味する。
【００２１】
用語「交互に配置」は、隣接する二次列における結合部の相対的な二次方向へのずれを指す。隣接する二次列が二次方向において非ゼロ間隔で互いにずれているとき、結合部が交互に配置されると見なされる。用語「反転する」は、隣接する二次列における結合部の相対的な角度方向を指す。ある列中の結合部が二次方向に対して正の角に傾き、隣接する列内の結合部が二次方向に対して負の角に傾いているとき、結合部が反転していると見なされる。
【００２２】
用語「ＳＡｘ」は、同一の一次列における隣接する結合部間を一次方向に直線的に測定した最短距離を指す。用語「ＳＡｙ」は、同一の二次列における隣接する結合部間を二次方向に直線的に測定した最短距離を指す。用語「ＳＮＡｘ」は、ある二次列における結合部と、隣接する二次列における結合部と、の間を一次方向に直線的に測定した最短距離を指す。用語「ＳＮＡｙ」は、ある一次列における結合部と、隣接する一次列における結合部と、の間を二次方向に直線的に測定した最短距離を指す。
【００２３】
ＳＡｘ、ＳＡｙ、ＳＮＡｘ、又はＳＮＡｙについて正の数は、結合部間の間隙距離を表す。換言すれば、間隙距離内で測定に関する方向に垂直に引かれた線は、いずれの結合部にも交差しない。ＳＡｘ、ＳＡｙ、ＳＮＡｘ、又はＳＮＡｙについて負の数は、結合部間の重なり合う距離を表す。換言すれば、重なり合う距離内で測定に関する方向に垂直に引かれた線は、結合部の両方に交差する。ＳＡｘ、ＳＡｙ、ＳＮＡｘ、又はＳＮＡｙは、結合部の全長であるＢｌの割合として表すこともでき、これは最短距離割合である。これらの値が正又は負であり得るのと同じように、この割合も正又は負であり得る。
【００２４】
用語「ＳＡｄ」の意味は、ＳＮＡｘの値に依存する。ＳＮＡｘが正の場合、用語「ＳＡｄ」は、同一の二次列において隣接する結合部の外辺部間を二次方向に直線的に測定した最短距離を指す。ＳＮＡｘが負の場合、用語「ＳＡｄ」は、同一の二次列中にない２つの最接近結合部の外辺部間を二次方向に直線的に測定した最短距離を指す。用語「ＳＮＡｄ」は、２つの最接近結合部の外辺部間を結合ウェブの平面上の任意の方向に直線的に測定した最短距離を指す。ＳＡｄ及びＳＮＡｄは負の値を有することもでき、結合部間が物理的に重なり合っていることを示す。ＳＡｄ又はＳＮＡｄが負である場合には、繰り返しパターン中の個々の結合部が一体化し、同様に巨視的繰り返しパターンを形成する。用語「外辺部間隔比」は、ＳＡｄのＳＮＡｄに対する比を意味する。負の外辺部間隔比は、結合部間に物理的重なり合いを有する結合パターンを示す。用語「二分角」は、ＳＮＡｄの線と一次方向との間に形成される鋭角を指す。参照しやすいように、本明細書では各二分角は常に正の角と見なす。
【００２５】
図１は、結合部１０３の第１の結合パターン１０２で結合される繊維ウェブ１０１を有する結合繊維ウェブ１００の平面図である。繊維ウェブ１０１は機械方向ＭＤ及び横断方向ＣＤを有する。繊維ウェブ１０１は、任意のサイズ又は形状の、本明細書に記載する任意の種類の繊維ウェブであってもよい。
【００２６】
第１の結合パターン１０２は、一次方向１０４及び二次方向１０５を有する。図１の実施形態では、一次方向１０４は繊維ウェブ１０１の機械方向に平行であり、二次方向１０５は、繊維ウェブ１０１の横断方向に平行である。
【００２７】
結合部１０３は、任意のサイズ又は形状の、本明細書に記載する任意の種類の結合部であってもよい。結合パターン１０２を取り囲む１点長鎖線は、結合パターン１０２が、繊維ウェブ１０１内で可変の長さ及び幅の領域を有することを示す。本明細書に記載する任意の種類のプロセスを用いて、結合パターン１０２を繊維ウェブ１０１に付与してもよい。
【００２８】
結合パターン１０２内の各結合部１０３は、比較的長く、細く、かつ２つの末端部に向かって湾曲して先細りした全体形状を有する。各結合部１０３は縦方向及び横方向に対称であるが、いくつかの実施形態では、１つ以上の結合部１０３は非対称形状であってもよい。様々な実施形態では、結合パターン１０２中の結合部１０３のうち少し、又は一部、又は実質的に全部、又は全部が、任意の別の実施形態を含む、本明細書に記載するような１つ以上の全体的な結合部形状で構成されてもよい。結合部１０３は、二次方向１０５に均一に繰り返して列を形成する。結合部１０３の二次列は、一次方向１０４に繰り返して結合パターン１０２を形成する。結合パターン１０２では、結合部１０３の隣接する二次列は、互いに関して交互に配置されていなくて、反転されてもいない。
【００２９】
結合パターン１０２中の各結合部１０３は、全長Ｂｌが５．００ｍｍ、かつ全幅Ｂｗが０．２５ｍｍであり、形状比は０．０５となる。結合パターン１０２中の各結合部１０３は、３５度の結合部角Θで傾いており、Ｌｘ値が２．８７ｍｍ、かつＬｙ値が４．１０ｍｍとなる。互いに関して、結合パターン１０２中の結合部１０３は、Ｓｘ値が２．７９ｍｍ、かつＳｙ値が４．００ｍｍであり、中央部間隔比は１．４３となる。また、結合パターン１０２中の結合部１０３は、ＳＡｘ値が−０．１８ｍｍ、つまり−４％、ＳＡｙ値が−０．２４ｍｍ、つまり−５％、ＳＮＡｘ値が−０．１８ｍｍ、つまり−４％、かつＳＮＡｙ値が−０．２４ｍｍ、つまり−５％でもある。更に、結合パターン１０２中の結合部１０３は、ＳＡｄ値が３．７９ｍｍ、かつＳＮＡｄ値が−０．３０ｍｍであり、外辺部間隔比は−１２．７０となる。ＳＮＡｄの直線は、５５度の二分角Ωを形成する。結合パターン１０２は９％の結合部面積を有する。
【００３０】
図２は、結合部２０３の第２の結合パターン２０２で結合される繊維ウェブ２０１を有する結合繊維ウェブ２００の平面図である。繊維ウェブ２０１は機械方向ＭＤ及び横断方向ＣＤを有する。
【００３１】
第２の結合パターン２０２は、一次方向２０４及び二次方向２０５を有する。図２の実施形態では、一次方向２０４は繊維ウェブ２０１の機械方向に平行であり、二次方向２０５は、繊維ウェブ２０１の横断方向に平行である。
【００３２】
繊維ウェブ２０１は、任意のサイズ又は形状の、本明細書に記載する任意の種類の繊維ウェブであってもよい。結合部２０３は、任意のサイズ又は形状の、本明細書に記載する任意の種類の結合部であってもよい。結合パターン２０２を取り囲む１点長鎖線は、結合パターン２０２が、繊維ウェブ２０１内で可変の長さ及び幅の領域を有することを示す。本明細書に記載する任意の種類のプロセスを用いて、結合パターン２０２を繊維ウェブ２０１に付与してもよい。
【００３３】
結合パターン２０２内の各結合部２０３は、比較的長く、細く、かつ２つの末端部に向かって湾曲して先細りした全体形状を有する。各結合部２０３は縦方向及び横方向に対称であるが、いくつかの実施形態では、１つ以上の結合部２０３は非対称形状であってもよい。様々な実施形態では、結合パターン２０２中の結合部２０３のうち少し、又は一部、又は実質的に全部、又は全部が、任意の別の実施形態を含む、本明細書に記載するような１つ以上の全体的な結合部形状で構成されてもよい。結合部２０３は、二次方向２０５に均一に繰り返して列を形成する。結合部２０３の二次列は、一次方向２０４に繰り返して結合パターン２０２を形成する。結合パターン２０２では、結合部２０３の隣接する二次列は、互いに関して交互に配置されているが、反転されていない。
【００３４】
結合パターン２０２中の各結合部２０３は、全長Ｂｌが５．６３ｍｍ、かつ全幅Ｂｗが０．２５ｍｍであり、形状比は０．０４となる。結合パターン２０２中の各結合部２０３は、３５度の結合部角Θで傾いており、Ｌｘ値が３．２３ｍｍ、かつＬｙ値が４．６１ｍｍとなる。互いに関して、結合パターン２０２中の結合部２０３は、Ｓｘ値が２．７９ｍｍ、かつＳｙ値が４．００ｍｍであり、中央部間隔比は１．４３となる。また、結合パターン２０２中の結合部２０３は、ＳＡｘ値が２．５２ｍｍ、つまり４５％、ＳＡｙ値が−０．５７ｍｍ、つまり−１０％、ＳＮＡｘ値が−０．４３ｍｍ、つまり−８％、かつＳＮＡｙ値が−２．５２ｍｍ、つまり−４５％でもある。更に、結合パターン２０２中の結合部２０３は、ＳＡｄ値が１．８３ｍｍ、かつＳＮＡｄ値が０．９３ｍｍであり、外辺部間隔比は１．９８となる。ＳＮＡｄの直線は、４１．５度の二分角Ωを形成する。結合パターン２０２は１０％の結合部面積を有する。
【００３５】
図３は、結合部３０３の第３の結合パターン３０２で結合される繊維ウェブ３０１を有する結合繊維ウェブ３００の平面図である。繊維ウェブ３０１は機械方向ＭＤ及び横断方向ＣＤを有する。
【００３６】
第３の結合パターン３０２は、一次方向３０４及び二次方向３０５を有する。図３の実施形態では、一次方向３０４は繊維ウェブ３０１の機械方向に平行であり、二次方向３０５は、繊維ウェブ３０１の横断方向に平行である。
【００３７】
繊維ウェブ３０１は、任意のサイズ又は形状の、本明細書に記載する任意の種類の繊維ウェブであってもよい。結合部３０３は、任意のサイズ又は形状の、本明細書に記載する任意の種類の結合部であってもよい。結合パターン３０２を取り囲む１点長鎖線は、結合パターン３０２が、繊維ウェブ３０１内で可変の長さ及び幅の領域を有することを示す。本明細書に記載する任意の種類のプロセスを用いて、結合パターン３０２を繊維ウェブ３０１に付与してもよい。
【００３８】
結合パターン３０２内の各結合部３０３は、比較的長く、細く、かつ２つの末端部に向かって湾曲して先細りした全体形状を有する。各結合部３０３は縦方向及び横方向に対称であるが、いくつかの実施形態では、１つ以上の結合部３０３は非対称形状であってもよい。様々な実施形態では、結合パターン３０２中の結合部３０３のうち少し、又は一部、又は実質的に全部、又は全部が、任意の別の実施形態を含む、本明細書に記載するような１つ以上の全体的な結合部形状で構成されてもよい。結合部３０３は、二次方向３０５に均一に繰り返して列を形成する。結合部３０３の二次列は、一次方向３０４に繰り返して結合パターン３０２を形成する。結合パターン３０２では、結合部３０３の隣接する二次列は、互いに関して交互に配置されていないが、反転されている。結合パターン３０２では、隣接する二次列は、同一であるが反対の角度で反転されている。つまり、結合部角に関して、反転された結合部は二次方向３０５において鏡像関係になっている。
【００３９】
結合パターン３０２中の各結合部３０３は、全長Ｂｌが５．００ｍｍ、かつ全幅Ｂｗが０．２５ｍｍであり、形状比は０．０５となる。結合パターン３０２中の各結合部３０３は、３５度の結合部角Θで傾いており、Ｌｘ値が２．８７ｍｍ、かつＬｙ値が４．１０ｍｍとなる。互いに関して、結合パターン３０２中の結合部３０３は、Ｓｘ値が２．７９ｍｍ、かつＳｙ値が４．００ｍｍであり、中央部間隔比は１．４３となる。また、結合パターン３０２中の結合部３０３は、ＳＡｘ値が−０．１８ｍｍ、つまり−４％、ＳＡｙ値が−０．２４ｍｍ、つまり−５％、ＳＮＡｘ値が−０．１８ｍｍ、つまり−４％、かつＳＮＡｙ値が−０．２４ｍｍ、つまり−５％でもある。更に、結合パターン３０２中の結合部３０３は、ＳＡｄ値が３．７６ｍｍ、かつＳＮＡｄ値が−０．３１ｍｍであり、外辺部間隔比は−１２．２９となる。ＳＮＡｄの直線は、５５度の二分角Ωを形成する。結合パターン３０２は９％の結合部面積を有する。
【００４０】
図４は、結合部４０３の第４の結合パターン４０２で結合される繊維ウェブ４０１を有する結合繊維ウェブ４００の平面図である。繊維ウェブ４０１は機械方向ＭＤ及び横断方向ＣＤを有する。
【００４１】
第４の結合パターン４０２は、一次方向４０４及び二次方向４０５を有する。図４の実施形態では、一次方向４０４は繊維ウェブ４０１の機械方向に平行であり、二次方向４０５は、繊維ウェブ４０１の横断方向に平行である。
【００４２】
繊維ウェブ４０１は、任意のサイズ又は形状の、本明細書に記載する任意の種類の繊維ウェブであってもよい。結合部４０３は、任意のサイズ又は形状の、本明細書に記載する任意の種類の結合部であってもよい。結合パターン４０２を取り囲む１点長鎖線は、結合パターン４０２が、繊維ウェブ４０１内で可変の長さ及び幅の領域を有することを示す。本明細書に記載する任意の種類のプロセスを用いて、結合パターン４０２を繊維ウェブ４０１に付与してもよい。
【００４３】
結合パターン４０２内の各結合部４０３は、比較的長く、細く、かつ２つの末端部に向かって湾曲して先細りした全体形状を有する。各結合部４０３は縦方向及び横方向に対称であるが、いくつかの実施形態では、１つ以上の結合部４０３は非対称形状であってもよい。様々な実施形態では、結合パターン４０２中の結合部４０３のうち少し、又は一部、又は実質的に全部、又は全部が、任意の別の実施形態を含む、本明細書に記載するような１つ以上の全体的な結合部形状で構成されてもよい。結合部４０３は、二次方向４０５に均一に繰り返して列を形成する。結合部４０３の二次列は、一次方向４０４に繰り返して結合パターン４０２を形成する。結合パターン４０２では、結合部４０３の隣接する二次列は、互いに関して交互に配置され、かつ反転される。結合パターン４０２では、隣接する二次列は、同一であるが反対の角度で反転されている。つまり、結合部角に関して、反転された結合部は二次方向４０５において鏡像関係になっている。
【００４４】
結合パターン４０２中の各結合部４０３は、全長Ｂｌが５．６３ｍｍ、かつ全幅Ｂｗが０．２５ｍｍであり、形状比は０．０４となる。結合パターン４０２中の各結合部４０３は、３５度の結合部角Θで傾いており、Ｌｘ値が３．２３ｍｍ、かつＬｙ値が４．６１ｍｍとなる。互いに関して、結合パターン４０２中の結合部４０３は、Ｓｘ値が２．７９ｍｍ、かつＳｙ値が４．００ｍｍであり、中央部間隔比は１．４３となる。また、結合パターン４０２中の結合部４０３は、ＳＡｘ値が２．３５ｍｍ、つまり４２％、ＳＡｙ値が−０．６１ｍｍ、つまり−１１％、ＳＮＡｘ値が−０．４４ｍｍ、つまり−８％、かつＳＮＡｙ値が−２．０６ｍｍ、つまり−３７％でもある。更に、結合パターン４０２中の結合部４０３は、ＳＡｄ値が１．３１ｍｍ、かつＳＮＡｄ値が０．８０ｍｍであり、外辺部間隔比は１．６４となる。ＳＮＡｄの直線は、５５度の二分角Ωを形成する。結合パターン４０２は１０％の結合部面積を有する。
【００４５】
図５は、結合部５０３の第５の結合パターン５０２とともに結合される繊維ウェブ５０１を有する結合繊維ウェブ５００の平面図である。繊維ウェブ５０１は機械方向ＭＤ及び横断方向ＣＤを有する。
【００４６】
第５の結合パターン５０２は、一次方向５０４及び二次方向５０５を有する。図５の実施形態では、一次方向５０４は繊維ウェブ５０１の機械方向に平行であり、二次方向５０５は、繊維ウェブ５０１の横断方向に平行である。
【００４７】
繊維ウェブ５０１は、任意のサイズ又は形状の、本明細書に記載する任意の種類の繊維ウェブであってもよい。結合部５０３は、任意のサイズ又は形状の、本明細書に記載する任意の種類の結合部であってもよい。結合パターン５０２を取り囲む１点長鎖線は、結合パターン５０２が、繊維ウェブ５０１内で可変の長さ及び幅の領域を有することを示す。本明細書に記載する任意の種類のプロセスを用いて、結合パターン５０２を繊維ウェブ５０１に付与してもよい。
【００４８】
結合パターン５０２内の各結合部５０３は、比較的長く、細く、かつ２つの末端部に向かって湾曲して先細りした全体形状を有する。各結合部５０３は縦方向及び横方向に対称であるが、いくつかの実施形態では、１つ以上の結合部５０３は非対称形状であってもよい。様々な実施形態では、結合パターン５０２中の結合部５０３のうち少し、又は一部、又は実質的に全部、又は全部が、任意の別の実施形態を含む、本明細書に記載するような１つ以上の全体的な結合部形状で構成されてもよい。結合部５０３は、二次方向５０５に均一に繰り返して列を形成する。結合部５０３の二次列は、一次方向５０４に繰り返して結合パターン５０２を形成する。結合パターン５０２では、結合部５０３の隣接する二次列は、互いに関して交互に配置され、かつ反転される。結合パターン５０２では、隣接する二次列は、同一であるが反対の角度で反転されている。つまり、結合部角に関して、反転された結合部は二次方向５０５において鏡像関係になっている。
【００４９】
結合パターン５０２中の各結合部５０３は、全長Ｂｌが４．３１ｍｍ、かつ全幅Ｂｗが０．２５ｍｍであり、形状比は０．０６となる。結合パターン５０２中の各結合部５０３は、５０度の結合部角Θで傾いており、Ｌｘ値が３．３０ｍｍ、かつＬｙ値が２．７７ｍｍとなる。互いに関して、結合パターン５０２中の結合部５０３は、Ｓｘ値が２．７９ｍｍ、かつＳｙ値が４．００ｍｍであり、中央部間隔比は１．４３となる。また、結合パターン５０２中の結合部５０３は、ＳＡｘ値が２．２８ｍｍ、つまり５３％、ＳＡｙ値が−１．２３ｍｍ、つまり２８％、ＳＮＡｘ値が−０．４７ｍｍ、つまり−１１％、かつＳＮＡｙ値が−０．６９ｍｍ、つまり−１６％でもある。更に、結合パターン５０２中の結合部５０３は、ＳＡｄ値が１．４７ｍｍ、かつＳＮＡｄ値が１．０５ｍｍであり、外辺部間隔比は１．３９となる。ＳＮＡｄの直線は、４０度の二分角Ωを形成する。結合パターン５０２は８％の結合部面積を有する。
【００５０】
図６Ａは、前留め式着用可能吸収性物品６１０ａを説明する内部平面図である。本開示では、前留め式に構成される吸収性物品のモデルは、当業者によって理解されるように、後留め式又は横留め式であるように構成されてもよいと想到される。
【００５１】
前留め式着用可能吸収性物品６１０ａは、着用者に面する外部表面６１３ａと、衣類に面する外部表面６１５ａと、吸収性コア６１４ａと、側耳部６１６ａと、を備える。吸収性コア６１４ａは、着用者に面する外部表面６１３ａと衣類に面する外部表面６１５ａとの間に配置される。側耳部６１６は、前留め式着用可能吸収性物品６１０ａの側面に配置される。
【００５２】
着用者に面する外部表面６１３ａは、前留め式着用可能吸収性物品の内部の少なくとも一部を形成する１つ以上の材料の層であり、着用者が吸収性物品６１０ａを着用するとき着用者に面する。図６Ａでは、衣類に面する外部表面６１５ａを見せるため、着用者に面する外部表面６１３ａの一部を取り除いて図示している。着用者に面する外部表面はトップシートと称されることもある。吸収性物品６１０ａが受け取る体液が着用者に面する外部表面６１３ａから吸収性コア６１４ａに通過できるように、着用者に面する外部表面６１３ａは液体透過性であるように構成される。様々な実施形態では、着用者に面する外部表面は、本開示の１つ以上の結合パターンを有する１つ以上の繊維ウェブを含んでよい。
【００５３】
吸収性コア６１４ａは、吸収性物品６１０ａの少なくとも一部において、着用者に面する外部表面６１３ａの下方、かつ衣類に面する外部表面６１５ａの上方に配置される。吸収性コア６１４ａは、吸収性材料と、本開示の１つ以上の結合パターンを有する１つ以上の繊維ウェブと、を備えてもよい。吸収性コアの繊維ウェブは、獲得層、分配層、コアカバー、及びダスティング層と称されることもある。吸収性材料は液体吸収性であるよう構成され、吸収性物品６１０ａが受け取った体液を吸収できる。様々な実施形態では、吸収性材料として、木材パルプ、又は高吸収性ポリマー（ＳＡＰ）、又は別の種類の吸収性材料、又は任意のこれら材料の任意の組み合わせを挙げてもよい。
【００５４】
衣類に面する外部表面６１５ａは、前留め式着用可能吸収性物品の外部の少なくとも一部を形成する１つ以上の材料の層であり、着用者が吸収性物品６１０ａを着用するとき着用者の衣類に面する。衣類に面する外部表面はバックシートと称されることもある。吸収性物品６１０ａが受け取る体液が衣類に面する外部表面６１３ａを通過できないように、衣類に面する外部表面６１５ａは液体不透過性であるよう構成される。様々な実施形態では、衣類に面する外部表面は、本開示の１つ以上の結合パターンを有する１つ以上の繊維ウェブを含んでもよい。側耳部６１６Ａもまた、本開示の１つ以上の結合パターンを有する１つ以上の繊維ウェブを含んでもよい。
【００５５】
図６Ｂは、パンツタイプ着用可能吸収性物品６１０Ｂを説明する内部平面図である。本開示では、パンツタイプに構成される吸収性物品のモデルは、当業者によって理解されるように、横留め式又は締結具なしタイプであるように構成されてもよいと想到される。
【００５６】
パンツタイプ着用可能吸収性物品６１０ｂは、着用者に面する外部表面６１０ｂと、衣類に面する外部表面６１５Ｂと、吸収性コア６１４ｂと、を備え、そのそれぞれは一般に、図６ａの実施形態における類似番号の要素と同様に構成することができる。パンツタイプ着用可能吸収性物品６１０ｂはまた、パンツタイプ着用可能吸収性物品６１０ａの側面上に配置されるサイドパネル６１６ｂを備える。サイドパネル６１６ｂは、本開示の１つ以上の結合パターンを有する１つ以上の繊維ウェブを含んでもよい。
【００５７】
図６Ｃは、女性用パッドである吸収性物品６１０Ｃを説明する内部平面図である。女性用パッドである吸収性物品６１０Ｃは、着用者に面する外部表面６１３Ｃと、衣類に面する外部表面６１５Ｃと、吸収性コア６１４Ｃと、を備え、そのそれぞれは、図６Ａ及び６Ｂの実施形態における類似番号の要素に類似した方法で構成することができる。
【００５８】
図７は、結合部７０３の第７の結合パターン７０２で結合される繊維ウェブ７０１を有する結合繊維ウェブ７００の平面図である。繊維ウェブ７０１は機械方向ＭＤ及び横断方向ＣＤを有する。
【００５９】
第７の結合パターン７０２は、一次方向７０４及び二次方向７０５を有する。図７の実施形態では、一次方向７０４は繊維ウェブ７０１の機械方向に平行であり、二次方向７０５は、繊維ウェブ７０１の横断方向に平行である。
【００６０】
繊維ウェブ７０１は、任意のサイズ又は形状の、本明細書に記載する任意の種類の繊維ウェブであってもよい。結合部７０３は、任意のサイズ又は形状の、本明細書に記載する任意の種類の結合部であってもよい。結合パターン７０２を取り囲む１点長鎖線は、結合パターン７０２が、繊維ウェブ７０１内で可変の長さ及び幅の領域を有することを示す。本明細書に記載する任意の種類のプロセスを用いて、結合パターン７０２を繊維ウェブ７０１に付与してもよい。
【００６１】
結合パターン７０２内の各結合部７０３は、比較的長く、細く、かつ２つの末端部に向かって湾曲して先細りした全体形状を有する。各結合部７０３は縦方向及び横方向に対称であるが、いくつかの実施形態では、１つ以上の結合部７０３は非対称形状であってもよい。様々な実施形態では、結合パターン７０２中の結合部７０３のうち少し、又は一部、又は実質的に全部、又は全部が、任意の別の実施形態を含む、本明細書に記載するような１つ以上の全体的な結合部形状で構成されてもよい。結合部７０３は、二次方向に均一に繰り返して列を形成する。結合部７０３の二次列は、一次方向に繰り返されて結合パターン７０２を形成する。結合パターン７０２では、結合部７０３の隣接する二次列は、互いに関して交互に配置され、かつ反転される。結合パターン７０２では、隣接する二次列は、同一であるが反対の角度で反転されている。つまり、結合部角に関して、反転された結合部は二次方向において鏡像関係になっている。
【００６２】
結合パターン７０２中の各結合部７０３は、全長Ｂｌが４．００ｍｍ、かつ全幅Ｂｗが０．４０ｍｍであり、形状比は０．１０となる。結合パターン７０２中の各結合部７０３は、３５度の結合部角Θで傾いており、Ｌｘ値が２．２９ｍｍ、かつＬｙ値が３．２８ｍｍとなる。互いに関して、結合パターン７０２中の結合部７０３は、Ｓｘ値が２．１４ｍｍ、かつＳｙ値が３．６０ｍｍであり、中央部間隔比は１．６８となる。また、結合パターン７０２中の結合部７０３は、ＳＡｘ値が１．９９ｍｍ、つまり５０％、ＳＡｙ値が−０．３２ｍｍ、つまり８％、ＳＮＡｘ値が−０．２１ｍｍ、つまり−５％、かつＳＮＡｙ値が−１．４６ｍｍ、つまり−３７％でもある。更に、結合パターン７０２中の結合部７０３は、ＳＡｄ値が１．４３ｍｍ、かつＳＮＡｄ値が０．７７ｍｍであり、外辺部間隔比は１．８７となる。ＳＮＡｄの直線は、５５度の二分角Ωを形成する。結合パターン７０２は１６％の結合部面積を有する。
【００６３】
図８は、結合部８０３の第８の結合パターン８０２で結合される繊維ウェブ８０１を有する結合繊維ウェブ８００の平面図である。繊維ウェブ８０１は機械方向ＭＤ及び横断方向ＣＤを有する。
【００６４】
第８の結合パターン８０２は、一次方向８０４及び二次方向８０５を有する。図８の実施形態では、一次方向８０４は繊維ウェブ８０１の機械方向に平行であり、二次方向８０５は、繊維ウェブ８０１の横断方向に平行である。
【００６５】
繊維ウェブ８０１は、任意のサイズ又は形状の、本明細書に記載する任意の種類の繊維ウェブであってもよい。結合部８０３は、任意のサイズ又は形状の、本明細書に記載する任意の種類の結合部であってもよい。結合パターン８０２を取り囲む１点長鎖線は、結合パターン８０２が、繊維ウェブ８０１内で可変の長さ及び幅の領域を有することを示す。本明細書に記載する任意の種類のプロセスを用いて、結合パターン８０２を繊維ウェブ８０１に付与してもよい。
【００６６】
結合パターン８０２内の各結合部８０３は、比較的長く、細く、かつ２つの末端部に向かって湾曲して先細りした全体形状を有する。各結合部８０３は縦方向及び横方向に対称であるが、いくつかの実施形態では、１つ以上の結合部８０３は非対称形状であってもよい。様々な実施形態では、結合パターン８０２中の結合部８０３のうち少し、又は一部、又は実質的に全部、又は全部が、任意の別の実施形態を含む、本明細書に記載するような１つ以上の全体的な結合部形状で構成されてもよい。結合部８０３は、二次方向８０５に均一に繰り返して列を形成する。結合部８０３の二次列は、一次方向８０４に繰り返して結合パターン８０２を形成する。結合パターン８０２では、結合部８０３の隣接する二次列は、互いに関して交互に配置され、かつ反転される。結合パターン８０２では、隣接する二次列は、同一であるが反対の角度で反転されている。つまり、結合部角に関して、反転された結合部は二次方向８０５において鏡像関係になっている。
【００６７】
結合パターン８０２中の各結合部８０３は、全長Ｂｌが２．００ｍｍ、かつ全幅Ｂｗが０．４０ｍｍであり、形状比は０．２０となる。結合パターン８０２中の各結合部８０３は、３５度の結合部角Θで傾いており、Ｌｘ値が１．１５ｍｍ、かつＬｙ値が１．６４ｍｍとなる。互いに関して、結合パターン８０２中の結合部８０３は、Ｓｘ値が１．１３ｍｍ、かつＳｙ値が１．６０ｍｍであり、中央部間隔比は１．４２となる。また、結合パターン８０２中の結合部８０３は、ＳＡｘ値が１．１１ｍｍ、つまり５６％、ＳＡｙ値が−０．０４ｍｍ、つまり−２％、ＳＮＡｘ値が−０．０７ｍｍ、つまり−４％、かつＳＮＡｙ値が−０．８０ｍｍ、つまり−４０％でもある。更に、結合パターン８０２中の結合部８０３は、ＳＡｄ値が０．５４ｍｍ、かつＳＮＡｄ値が０．２７ｍｍであり、外辺部間隔比は１．９７となる。ＳＮＡｄの直線は、５５度の二分角Ωを形成する。結合パターン８０２は３４％の結合部面積を有する。
【００６８】
図９は、結合部９０３の第９の結合パターン９０２で結合される繊維ウェブ９０１を有する結合繊維ウェブ９００の平面図である。繊維ウェブ９０１は機械方向ＭＤ及び横断方向ＣＤを有する。
【００６９】
第９の結合パターン９０２は、一次方向９０４及び二次方向９０５を有する。図９の実施形態では、一次方向９０４は繊維ウェブ９０１の機械方向に平行であり、二次方向９０５は、繊維ウェブ９０１の横断方向に平行である。
【００７０】
繊維ウェブ９０１は、任意のサイズ又は形状の、本明細書に記載する任意の種類の繊維ウェブであってもよい。結合部９０３は、任意のサイズ又は形状の、本明細書に記載する任意の種類の結合部であってもよい。結合パターン９０２を取り囲む１点長鎖線は、結合パターン９０２が、繊維ウェブ９０１内で可変の長さ及び幅の領域を有することを示す。本明細書に記載する任意の種類のプロセスを用いて、結合パターン９０２を繊維ウェブ９０１に付与してもよい。
【００７１】
結合パターン９０２内の各結合部９０３は、２つの末端部を有する細長い楕円形に類似する全体形状を有する。各結合部９０３は縦方向及び横方向に対称であるが、いくつかの実施形態では、１つ以上の結合部９０３は非対称形状であってもよい。様々な実施形態では、結合パターン９０２中の結合部９０３のうち少し、又は一部、又は実質的に全部、又は全部が、任意の別の実施形態を含む、本明細書に記載するような１つ以上の全体的な結合部形状で構成されてもよい。結合部９０３は、二次方向９０５に均一に繰り返して列を形成する。結合部９０３の二次列は、一次方向９０４に繰り返して結合パターン９０２を形成する。結合パターン９０２では、結合部９０３の隣接する二次列は、互いに関して交互に配置され、かつ反転される。結合パターン９０２では、隣接する二次列は、同一であるが反対の角度で反転されている。つまり、結合部角に関して、反転された結合部は二次方向９０５において鏡像関係になっている。
【００７２】
結合パターン９０２中の各結合部９０３は、全長Ｂｌが１．３０ｍｍ、かつ全幅Ｂｗが０．４０ｍｍであり、形状比は０．３１となる。結合パターン９０２中の各結合部９０３は、３５度の結合部角Θで傾いており、Ｌｘ値が０．７５ｍｍ、かつＬｙ値が１．０７ｍｍとなる。互いに関して、結合パターン９０２中の結合部９０３は、Ｓｘ値が０．７８ｍｍ、かつＳｙ値が０．９０ｍｍであり、中央部間隔比は１．１５となる。また、結合パターン９０２中の結合部９０３は、ＳＡｘ値が０．８１ｍｍ、つまり６３％、ＳＡｙ値が−０．１６ｍｍ、つまり−１３％、ＳＮＡｘ値が−０．０５ｍｍ、つまり−４％、かつＳＮＡｙ値が−０．６２ｍｍ、つまり−４８％でもある。更に、結合パターン９０２中の結合部９０３は、ＳＡｄ値が０．３０ｍｍ、かつＳＮＡｄ値が０．１１ｍｍであり、外辺部間隔比は２．６２となる。ＳＮＡｄの直線は、５５度の二分角Ωを形成する。結合パターン９０２は５４％の結合部面積を有する。
【００７３】
図１０は、結合部１００３の第１０の結合パターン１００２で結合される繊維ウェブ１００１を有する結合繊維ウェブ１０００の平面図である。繊維ウェブ１００１は機械方向ＭＤ及び横断方向ＣＤを有する。
【００７４】
第１０の結合パターン１００２は、一次方向１００４及び二次方向１００５を有する。図１０の実施形態では、一次方向１００４は繊維ウェブ１００１の機械方向に平行であり、二次方向１００５は、繊維ウェブ１００１の横断方向に平行である。
【００７５】
繊維ウェブ１００１は、任意のサイズ又は形状の、本明細書に記載する任意の種類の繊維ウェブであってもよい。結合部１００３は、任意のサイズ又は形状の、本明細書に記載する任意の種類の結合部であってもよい。結合パターン１００２を取り囲む１点長鎖線は、結合パターン１００２が、繊維ウェブ１００１内で可変の長さ及び幅の領域を有することを示す。本明細書に記載する任意の種類のプロセスを用いて、結合パターン１００２を繊維ウェブ１００１に付与してもよい。
【００７６】
結合パターン１００２内の各結合部１００３は、比較的長く、細く、かつ２つの末端部に向かって湾曲して先細りした全体形状を有する。各結合部１００３は縦方向及び横方向に対称であるが、いくつかの実施形態では、１つ以上の結合部１００３は非対称形状であってもよい。様々な実施形態では、結合パターン１００２中の結合部１００３のうち少し、又は一部、又は実質的に全部、又は全部が、任意の別の実施形態を含む、本明細書に記載するような１つ以上の全体的な結合部形状で構成されてもよい。結合部１００３は、二次方向１００５に均一に繰り返して列を形成する。結合部１００３の二次列は、一次方向１００４に繰り返して結合パターン１００２を形成する。結合パターン１００２では、結合部１００３の隣接する二次列は、互いに関して交互に配置され、かつ反転される。結合パターン１００２では、隣接する二次列は、同一であるが反対の角度で反転されている。つまり、結合部角に関して、反転された結合部は二次方向１００５において鏡像関係になっている。
【００７７】
結合パターン１００２中の各結合部１００３は、全長Ｂｌが１０．２７ｍｍ、かつ全幅Ｂｗが０．２５ｍｍであり、形状比は０．０２となる。結合パターン１００２中の各結合部１００３は、１５度の結合部角Θで傾いており、Ｌｘ値が２．６６ｍｍ、かつＬｙ値が９．９２ｍｍとなる。互いに関して、結合パターン１００２中の結合部１００３は、Ｓｘ値が２．７９ｍｍ、かつＳｙ値が４．００ｍｍであり、中央部間隔比は１．４３となる。また、結合パターン１００２中の結合部１００３は、ＳＡｘ値が２．９２ｍｍ、つまり２８％、ＳＡｙ値が−５．９２ｍｍ、つまり−５８％、ＳＮＡｘ値が０．１７ｍｍ、つまり２％、かつＳＮＡｙ値が−７．９１ｍｍ、つまり−７７％でもある。更に、結合パターン１００２中の結合部１００３は、ＳＡｄ値が３．１１ｍｍ、かつＳＮＡｄ値が１．１０ｍｍであり、外辺部間隔比は２．８２となる。ＳＮＡｄの直線は、７５度の二分角Ωを形成する。結合パターン１００２は１８％の結合部面積を有する。
【００７８】
図１１は、結合部１１０３の第１１の結合パターン１１０２で結合される繊維ウェブ１１０１を有する結合繊維ウェブ１１００の平面図である。繊維ウェブ１１０１は機械方向ＭＤ及び横断方向ＣＤを有する。
【００７９】
第１１の結合パターン１１０２は、一次方向１１０４及び二次方向１１０５を有する。図１１の実施形態では、一次方向１１０４は繊維ウェブ１１０１の機械方向に平行であり、二次方向１１０５は、繊維ウェブ１１０１の横断方向に平行である。
【００８０】
繊維ウェブ１１０１は、任意のサイズ又は形状の、本明細書に記載する任意の種類の繊維ウェブであってもよい。結合部１１０３は、任意のサイズ又は形状の、本明細書に記載する任意の種類の結合部であってもよい。結合パターン１１０２を取り囲む１点長鎖線は、結合パターン１１０２が、繊維ウェブ１１０１内で可変の長さ及び幅の領域を有することを示す。本明細書に記載する任意の種類のプロセスを用いて、結合パターン１１０２を繊維ウェブ１１０１に付与してもよい。
【００８１】
結合パターン１１０２内の各結合部１１０３は、比較的長く、細く、かつ２つの末端部に向かって湾曲して先細りした全体形状を有する。各結合部１１０３は縦方向及び横方向に対称であるが、いくつかの実施形態では、１つ以上の結合部１１０３は非対称形状であってもよい。様々な実施形態では、結合パターン１１０２中の結合部１１０３のうち少し、又は一部、又は実質的に全部、又は全部が、任意の別の実施形態を含む、本明細書に記載するような１つ以上の全体的な結合部形状で構成されてもよい。結合部１１０３は、二次方向１１０５に均一に繰り返して列を形成する。結合部１１０３の二次列は、一次方向１１０４に繰り返して結合パターン１１０２を形成する。結合パターン１１０２では、結合部１１０３の隣接する二次列は、互いに関して交互に配置され、かつ反転される。結合パターン１１０２では、隣接する二次列は、同一であるが反対の角度で反転されている。つまり、結合部角に関して、反転された結合部は二次方向１１０５において鏡像関係になっている。
【００８２】
結合パターン１１０２中の各結合部１１０３は、全長Ｂｌが７．６２ｍｍ、かつ全幅Ｂｗが０．２５ｍｍであり、形状比は０．０３となる。結合パターン１１０２中の各結合部１１０３は、２５度の結合部角Θで傾いており、Ｌｘ値が３．２２ｍｍ、かつＬｙ値が６．９１ｍｍとなる。互いに関して、結合パターン１１０２中の結合部１１０３は、Ｓｘ値が２．７９ｍｍ、かつＳｙ値が４．００ｍｍであり、中央部間隔比は１．４３となる。また、結合パターン１１０２中の結合部１１０３は、ＳＡｘ値が２．３６ｍｍ、つまり３１％、ＳＡｙ値が−２．９１ｍｍ、つまり−３８％、ＳＮＡｘ値が−０．３８ｍｍ、つまり−５％、かつＳＮＡｙ値が−４．８３ｍｍ、つまり−６３％でもある。更に、結合パターン１１０２中の結合部１１０３は、ＳＡｄ値が０．８８ｍｍ、かつＳＮＡｄ値が０．４６ｍｍであり、外辺部間隔比は１．９３となる。ＳＮＡｄの直線は、６５度の二分角Ωを形成する。結合パターン１１０２は１５％の結合部面積を有する。
【００８３】
図１２は、結合部１２０３の第１２の結合パターン１２０２で結合される繊維ウェブ１２０１を有する結合繊維ウェブ１２０の平面図である。繊維ウェブ１２０１は機械方向ＭＤ及び横断方向ＣＤを有する。
【００８４】
第１２の結合パターン１２０２は、一次方向１２０４及び二次方向１２０５を有する。図１２の実施形態では、一次方向１２０４は繊維ウェブ１２０１の機械方向に平行であり、二次方向１２０５は、繊維ウェブ１２０１の横断方向に平行である。
【００８５】
繊維ウェブ１２０１は、任意のサイズ又は形状の、本明細書に記載する任意の種類の繊維ウェブであってもよい。結合部１２０３は、任意のサイズ又は形状の、本明細書に記載する任意の種類の結合部であってもよい。結合パターン１２０２を取り囲む１点長鎖線は、結合パターン１２０２が、繊維ウェブ１２０１内で可変の長さ及び幅の領域を有することを示す。本明細書に記載する任意の種類のプロセスを用いて、結合パターン１２０２を繊維ウェブ１２０１に付与してもよい。
【００８６】
結合パターン１２０２内の各結合部１２０３は、比較的長く、細く、かつ２つの末端部に向かって湾曲して先細りした全体形状を有する。各結合部１２０３は縦方向及び横方向に対称であるが、いくつかの実施形態では、１つ以上の結合部１２０３は非対称形状であってもよい。様々な実施形態では、結合パターン１２０２中の結合部１２０３のうち少し、又は一部、又は実質的に全部、又は全部が、任意の別の実施形態を含む、本明細書に記載するような１つ以上の全体的な結合部形状で構成されてもよい。結合部１２０３は、二次方向１２０５に均一に繰り返して列を形成する。結合部１２０３の二次列は、一次方向１２０４に繰り返して結合パターン１２０２を形成する。結合パターン１２０２では、結合部１２０３の隣接する二次列は、互いに関して交互に配置され、かつ反転される。結合パターン１２０２では、隣接する二次列は、同一であるが反対の角度で反転されている。つまり、結合部角に関して、反転された結合部は二次方向１２０５において鏡像関係になっている。
【００８７】
結合パターン１２０２中の各結合部１２０３は、全長Ｂｌが６．７８ｍｍ、かつ全幅Ｂｗが０．２５ｍｍであり、形状比は０．０４となる。結合パターン１２０２中の各結合部１２０３は、３０度の結合部角Θで傾いており、Ｌｘ値が３．３９ｍｍ、かつＬｙ値が５．８７ｍｍとなる。互いに関して、結合パターン１２０２中の結合部１２０３は、Ｓｘ値が２．７９ｍｍ、かつＳｙ値が４．００ｍｍであり、中央部間隔比は１．４３となる。また、結合パターン１２０２中の結合部１２０３は、ＳＡｘ値が２．１９ｍｍ、つまり３２％、ＳＡｙ値が−１．８７ｍｍ、つまり−２８％、ＳＮＡｘ値が−０．５６ｍｍ、つまり−８％、かつＳＮＡｙ値が−３．８７ｍｍ、つまり−５７％でもある。更に、結合パターン１２０２中の結合部１２０３は、ＳＡｄ値が０．７５ｍｍ、かつＳＮＡｄ値が０．４５ｍｍであり、外辺部間隔比は１．６９となる。ＳＮＡｄの直線は、６０度の二分角Ωを形成する。結合パターン１２０２は１３％の結合部面積を有する。
【００８８】
図１３は、結合部１３０３の第１３の結合パターン１３０２で結合される繊維ウェブ１３０１を有する結合繊維ウェブ１３００の平面図である。繊維ウェブ１３０１は機械方向ＭＤ及び横断方向ＣＤを有する。
【００８９】
第１３の結合パターン１３０２は、一次方向１３０４及び二次方向１３０５を有する。図１３の実施形態では、一次方向１３０４は繊維ウェブ１３０１の機械方向に平行であり、二次方向１３０５は、繊維ウェブ１３０１の横断方向に平行である。
【００９０】
繊維ウェブ１３０１は、任意のサイズ又は形状の、本明細書に記載する任意の種類の繊維ウェブであってもよい。結合部１３０３は、任意のサイズ又は形状の、本明細書に記載する任意の種類の結合部であってもよい。結合パターン１３０２を取り囲む１点長鎖線は、結合パターン１３０２が、繊維ウェブ１３０１内で可変の長さ及び幅の領域を有することを示す。本明細書に記載する任意の種類のプロセスを用いて、結合パターン１３０２を繊維ウェブ１３０１に付与してもよい。
【００９１】
結合パターン１３０２内の各結合部１３０３は、比較的長く、細く、かつ２つの末端部に向かって湾曲して先細りした全体形状を有する。各結合部１３０３は縦方向及び横方向に対称であるが、いくつかの実施形態では、１つ以上の結合部１３０３は非対称形状であってもよい。様々な実施形態では、結合パターン１３０２中の結合部１３０３のうち少し、又は一部、又は実質的に全部、又は全部が、任意の別の実施形態を含む、本明細書に記載するような１つ以上の全体的な結合部形状で構成されてもよい。結合部１３０３は、二次方向１３０５に均一に繰り返して列を形成する。結合部１３０３の二次列は、一次方向１３０４に繰り返して結合パターン１３０２を形成する。結合パターン１３０２では、結合部１３０３の隣接する二次列は、互いに関して交互に配置され、かつ反転される。結合パターン１３０２では、隣接する二次列は、同一であるが反対の角度で反転されている。つまり、結合部角に関して、反転された結合部は二次方向１３０５において鏡像関係になっている。
【００９２】
結合パターン１３０２中の各結合部１３０３は、全長Ｂｌが６．２２ｍｍ、かつ全幅Ｂｗが０．２５ｍｍであり、形状比は０．０４となる。結合パターン１３０２中の各結合部１３０３は、３５度の結合部角Θで傾いており、Ｌｘ値が３．５７ｍｍ、かつＬｙ値が５．１０ｍｍとなる。互いに関して、結合パターン１３０２中の結合部１３０３は、Ｓｘ値が２．７９ｍｍ、かつＳｙ値が４．００ｍｍであり、中央部間隔比は１．４３となる。また、結合パターン１３０２中の結合部１３０３は、ＳＡｘ値が２．０１ｍｍ、つまり３２％、ＳＡｙ値が−１．１０ｍｍ、つまり−１８％、ＳＮＡｘ値が−０．７９ｍｍ、つまり−１３％、かつＳＮＡｙ値が−２．９６ｍｍ、つまり−４８％でもある。更に、結合パターン１３０２中の結合部１３０３は、ＳＡｄ値が０．６９ｍｍ、かつＳＮＡｄ値が０．４３ｍｍであり、外辺部間隔比は１．６０となる。ＳＮＡｄの直線は、５５度の二分角Ωを形成する。結合パターン１３０２は１１％の結合部面積を有する。
【００９３】
図１４は、結合部１４０３の第１４の結合パターン１４０２で結合される繊維ウェブ１４０１を有する結合繊維ウェブ１４００の平面図である。繊維ウェブ１４０１は機械方向ＭＤ及び横断方向ＣＤを有する。
【００９４】
第１４の結合パターン１４０２は、一次方向１４０４及び二次方向１４０５を有する。図１４の実施形態では、一次方向１４０４は繊維ウェブ１４０１の機械方向に平行であり、二次方向１４０５は、繊維ウェブ１４０１の横断方向に平行である。
【００９５】
繊維ウェブ１４０１は、任意のサイズ又は形状の、本明細書に記載する任意の種類の繊維ウェブであってもよい。結合部１４０３は、任意のサイズ又は形状の、本明細書に記載する任意の種類の結合部であってもよい。結合パターン１４０２を取り囲む１点長鎖線は、結合パターン１４０２が、繊維ウェブ１４０１内で可変の長さ及び幅の領域を有することを示す。本明細書に記載する任意の種類のプロセスを用いて、結合パターン１４０２を繊維ウェブ１４０１に付与してもよい。
【００９６】
結合パターン１４０２内の各結合部１４０３は、比較的長く、細く、かつ２つの末端部に向かって湾曲して先細りした全体形状を有する。各結合部１４０３は縦方向及び横方向に対称であるが、いくつかの実施形態では、１つ以上の結合部１４０３は非対称形状であってもよい。様々な実施形態では、結合パターン１４０２中の結合部１４０３のうち少し、又は一部、又は実質的に全部、又は全部が、任意の別の実施形態を含む、本明細書に記載するような１つ以上の全体的な結合部形状で構成されてもよい。結合部１４０３は、二次方向１４０５に均一に繰り返して列を形成する。結合部１４０３の二次列は、一次方向１４０４に繰り返して結合パターン１４０２を形成する。結合パターン１４０２では、結合部１４０３の隣接する二次列は、互いに関して交互に配置され、かつ反転される。結合パターン１４０２では、隣接する二次列は、同一であるが反対の角度で反転されている。つまり、結合部角に関して、反転された結合部は二次方向１４０５において鏡像関係になっている。
【００９７】
結合パターン１４０２中の各結合部１４０３は、全長Ｂｌが５．９７ｍｍ、かつ全幅Ｂｗが０．２５ｍｍであり、形状比は０．０４となる。結合パターン１４０２中の各結合部１４０３は、４０度の結合部角Θで傾いており、Ｌｘ値が３．８４ｍｍ、かつＬｙ値が４．５７ｍｍとなる。互いに関して、結合パターン１４０２中の結合部１４０３は、Ｓｘ値が２．７９ｍｍ、かつＳｙ値が４．００ｍｍであり、中央部間隔比は１．４３となる。また、結合パターン１４０２中の結合部１４０３は、ＳＡｘ値が１．７４ｍｍ、つまり２９％、ＳＡｙ値が−０．５７ｍｍ、つまり−１０％、ＳＮＡｘ値が−０．９７ｍｍ、つまり−１６％、かつＳＮＡｙ値が−２．４３ｍｍ、つまり−４１％でもある。更に、結合パターン１４０２中の結合部１４０３は、ＳＡｄ値が０．５８ｍｍ、かつＳＮＡｄ値が０．３６ｍｍであり、外辺部間隔比は１．６１となる。ＳＮＡｄの直線は、５０度の二分角Ωを形成する。結合パターン１４０２は１０％の結合部面積を有する。
【００９８】
図１５は、結合部１５０３の第１５の結合パターン１５０２で結合される繊維ウェブ１５０１を有する結合繊維ウェブ１５００の平面図である。繊維ウェブ１５０１は機械方向ＭＤ及び横断方向ＣＤを有する。
【００９９】
第１５の結合パターン１５０２は、一次方向１５０４及び二次方向１５０５を有する。図１５の実施形態では、一次方向１５０４は繊維ウェブ１５０１の機械方向に平行であり、二次方向１５０５は、繊維ウェブ１５０１の横断方向に平行である。
【０１００】
繊維ウェブ１５０１は、任意のサイズ又は形状の、本明細書に記載する任意の種類の繊維ウェブであってもよい。結合部１５０３は、任意のサイズ又は形状の、本明細書に記載する任意の種類の結合部であってもよい。結合パターン１５０２を取り囲む１点長鎖線は、結合パターン１５０２が、繊維ウェブ１５０１内で可変の長さ及び幅の領域を有することを示す。本明細書に記載する任意の種類のプロセスを用いて、結合パターン１５０２を繊維ウェブ１５０１に付与してもよい。
【０１０１】
結合パターン１５０２内の各結合部１５０３は、比較的長く、細く、かつ２つの末端部に向かって湾曲して先細りした全体形状を有する。各結合部１５０３は縦方向及び横方向に対称であるが、いくつかの実施形態では、１つ以上の結合部１５０３は非対称形状であってもよい。様々な実施形態では、結合パターン１５０２中の結合部１５０３のうち少し、又は一部、又は実質的に全部、又は全部が、任意の別の実施形態を含む、本明細書に記載するような１つ以上の全体的な結合部形状で構成されてもよい。結合部１５０３は、二次方向１５０５に均一に繰り返して列を形成する。結合部１５０３の二次列は、一次方向１５０４に繰り返して結合パターン１５０２を形成する。結合パターン１５０２では、結合部１５０３の隣接する二次列は、互いに関して交互に配置され、かつ反転される。結合パターン１５０２では、隣接する二次列は、同一であるが反対の角度で反転されている。つまり、結合部角に関して、反転された結合部は二次方向１５０５において鏡像関係になっている。
【０１０２】
結合パターン１５０２中の各結合部１５０３は、全長Ｂｌが５．３２ｍｍ、かつ全幅Ｂｗが０．２５ｍｍであり、形状比は０．０５となる。結合パターン１５０２中の各結合部１５０３は、４５度の結合部角Θで傾いており、Ｌｘ値が３．７６ｍｍ、かつＬｙ値が３．７６ｍｍとなる。互いに関して、結合パターン１５０２中の結合部１５０３は、Ｓｘ値が２．７９ｍｍ、かつＳｙ値が４．００ｍｍであり、中央部間隔比は１．４３となる。また、結合パターン１５０２中の結合部１５０３は、ＳＡｘ値が１．８２ｍｍ、つまり３４％、ＳＡｙ値が０．２４ｍｍ、つまり４％、ＳＮＡｘ値が−０．８９ｍｍ、つまり−１．７％、かつＳＮＡｙ値が−１．７５ｍｍ、つまり−３３％でもある。更に、結合パターン１５０２中の結合部１５０３は、ＳＡｄ値が０．８０ｍｍ、かつＳＮＡｄ値が０．５８ｍｍであり、外辺部間隔比は１．３９となる。ＳＮＡｄの直線は、４５度の二分角Ωを形成する。結合パターン１５０２は９％の結合部面積を有する。
【０１０３】
図１６は、結合部１６０３の第１６の結合パターン１６０２で結合される繊維ウェブ１６０１を有する結合繊維ウェブ１６００の平面図である。繊維ウェブ１６０１は機械方向ＭＤ及び横断方向ＣＤを有する。
【０１０４】
第１６の結合パターン１６０２は、一次方向１６０４及び二次方向１６０５を有する。図１６の実施形態では、一次方向１６０４は繊維ウェブ１６０１の機械方向に平行であり、二次方向１６０５は、繊維ウェブ１６０１の横断方向に平行である。
【０１０５】
繊維ウェブ１６０１は、任意のサイズ又は形状の、本明細書に記載する任意の種類の繊維ウェブであってもよい。結合部１６０３は、任意のサイズ又は形状の、本明細書に記載する任意の種類の結合部であってもよい。結合パターン１６０２を取り囲む１点長鎖線は、結合パターン１６０２が、繊維ウェブ１６０１内で可変の長さ及び幅の領域を有することを示す。本明細書に記載する任意の種類のプロセスを用いて、結合パターン１６０２を繊維ウェブ１６０１に付与してもよい。
【０１０６】
結合パターン１６０２内の各結合部１６０３は、比較的長く、細く、かつ２つの末端部に向かって湾曲して先細りした全体形状を有する。各結合部１６０３は縦方向及び横方向に対称であるが、いくつかの実施形態では、１つ以上の結合部１６０３は非対称形状であってもよい。様々な実施形態では、結合パターン１６０２中の結合部１６０３のうち少し、又は一部、又は実質的に全部、又は全部が、任意の別の実施形態を含む、本明細書に記載するような１つ以上の全体的な結合部形状で構成されてもよい。結合部１６０３は、二次方向１６０５に均一に繰り返して列を形成する。結合部１６０３の二次列は、一次方向１６０４に繰り返して結合パターン１６０２を形成する。結合パターン１６０２では、結合部１６０３の隣接する二次列は、互いに関して交互に配置され、かつ反転される。結合パターン１６０２では、隣接する二次列は、同一であるが反対の角度で反転されている。つまり、結合部角に関して、反転された結合部は二次方向１６０５において鏡像関係になっている。
【０１０７】
結合パターン１６０２中の各結合部１６０３は、全長Ｂｌが５．７５ｍｍ、かつ全幅Ｂｗが０．２５ｍｍであり、形状比は０．０４となる。結合パターン１６０２中の各結合部１６０３は、５０度の結合部角Θで傾いており、Ｌｘ値が４．４０ｍｍ、かつＬｙ値が３．７０ｍｍとなる。互いに関して、結合パターン１６０２中の結合部１６０３は、Ｓｘ値が２．７９ｍｍ、かつＳｙ値が４．００ｍｍであり、中央部間隔比は１．４３となる。また、結合パターン１６０２中の結合部１６０３は、ＳＡｘ値が１．１８ｍｍ、つまり２０％、ＳＡｙ値が０．３０ｍｍ、つまり５％、ＳＮＡｘ値が−１．５１ｍｍ、つまり−２６％、かつＳＮＡｙ値が−１．６４ｍｍ、つまり−２９％でもある。更に、結合パターン１６０２中の結合部１６０３は、ＳＡｄ値が０．５１ｍｍ、かつＳＮＡｄ値が０．３７ｍｍであり、外辺部間隔比は１．３７となる。ＳＮＡｄの直線は、４０度の二分角Ωを形成する。結合パターン１６０２は１０％の結合部面積を有する。
【０１０８】
図１７は、結合部１７０３の第１７の結合パターン１７０２で結合される繊維ウェブ１７０１を有する結合繊維ウェブ１７００の平面図である。繊維ウェブ１７０１は機械方向ＭＤ及び横断方向ＣＤを有する。
【０１０９】
第１７の結合パターン１７０２は、一次方向１７０４及び二次方向１７０５を有する。図１７の実施形態では、一次方向１７０４は繊維ウェブ１７０１の機械方向に平行であり、二次方向１７０５は、繊維ウェブ１７０１の横断方向に平行である。
【０１１０】
繊維ウェブ１７０１は、任意のサイズ又は形状の、本明細書に記載する任意の種類の繊維ウェブであってもよい。結合部１７０３は、任意のサイズ又は形状の、本明細書に記載する任意の種類の結合部であってもよい。結合パターン１７０２を取り囲む１点長鎖線は、結合パターン１７０２が、繊維ウェブ１７０１内で可変の長さ及び幅の領域を有することを示す。本明細書に記載する任意の種類のプロセスを用いて、結合パターン１７０２を繊維ウェブ１７０１に付与してもよい。
【０１１１】
結合パターン１７０２内の各結合部１７０３は、比較的長く、細く、かつ２つの末端部に向かって湾曲して先細りした全体形状を有する。各結合部１７０３は縦方向及び横方向に対称であるが、いくつかの実施形態では、１つ以上の結合部１７０３は非対称形状であってもよい。様々な実施形態では、結合パターン１７０２中の結合部１７０３のうち少し、又は一部、又は実質的に全部、又は全部が、任意の別の実施形態を含む、本明細書に記載するような１つ以上の全体的な結合部形状で構成されてもよい。結合部１７０３は、二次方向１７０５に均一に繰り返して列を形成する。結合部１７０３の二次列は、一次方向１７０４に繰り返して結合パターン１７０２を形成する。結合パターン１７０２では、結合部１７０３の隣接する二次列は、互いに関して交互に配置され、かつ反転される。結合パターン１７０２では、隣接する二次列は、同一であるが反対の角度で反転されている。つまり、結合部角に関して、反転された結合部は二次方向１７０５において鏡像関係になっている。
【０１１２】
結合パターン１７０２中の各結合部１７０３は、全長Ｂｌが５．８８ｍｍ、かつ全幅Ｂｗが０．２５ｍｍであり、形状比は０．０４となる。結合パターン１７０２中の各結合部１７０３は、５５度の結合部角Θで傾いており、Ｌｘ値が４．８２ｍｍ、かつＬｙ値が３．３７ｍｍとなる。互いに関して、結合パターン１７０２中の結合部１７０３は、Ｓｘ値が２．７９ｍｍ、かつＳｙ値が４．００ｍｍであり、中央部間隔比は１．４３となる。また、結合パターン１７０２中の結合部１７０３は、ＳＡｘ値が０．７６ｍｍ、つまり１３％、ＳＡｙ値が０．６３ｍｍ、つまり１１％、ＳＮＡｘ値が−２．０２ｍｍ、つまり−３４％、かつＳＮＡｙ値が−１．３３ｍｍ、つまり−２３％でもある。更に、結合パターン１７０２中の結合部１７０３は、ＳＡｄ値が０．４７ｍｍ、かつＳＮＡｄ値が０．３２ｍｍであり、外辺部間隔比は１．４９となる。ＳＮＡｄの直線は、３５度の二分角Ωを形成する。結合パターン１７０２は１０％の結合部面積を有する。
【０１１３】
図１８は、結合部１８０３の第１８の結合パターン１８０２で結合される繊維ウェブ１８０１を有する結合繊維ウェブ１８００の平面図である。繊維ウェブ１８０１は機械方向ＭＤ及び横断方向ＣＤを有する。
【０１１４】
第１８の結合パターン１８０２は、一次方向１８０４及び二次方向１８０５を有する。図１８の実施形態では、一次方向１８０４は繊維ウェブ１８０１の機械方向に平行であり、二次方向１８０５は、繊維ウェブ１８０１の横断方向に平行である。
【０１１５】
繊維ウェブ１８０１は、任意のサイズ又は形状の、本明細書に記載する任意の種類の繊維ウェブであってもよい。結合部１８０３は、任意のサイズ又は形状の、本明細書に記載する任意の種類の結合部であってもよい。結合パターン１８０２を取り囲む１点長鎖線は、結合パターン１８０２が、繊維ウェブ１８０１内で可変の長さ及び幅の領域を有することを示す。本明細書に記載する任意の種類のプロセスを用いて、結合パターン１８０２を繊維ウェブ１８０１に付与してもよい。
【０１１６】
結合パターン１８０２内の各結合部１８０３は、比較的長く、細く、かつ２つの末端部に向かって湾曲して先細りした全体形状を有する。各結合部１８０３は縦方向及び横方向に対称であるが、いくつかの実施形態では、１つ以上の結合部１８０３は非対称形状であってもよい。様々な実施形態では、結合パターン１８０２中の結合部１８０３のうち少し、又は一部、又は実質的に全部、又は全部が、任意の別の実施形態を含む、本明細書に記載するような１つ以上の全体的な結合部形状で構成されてもよい。結合部１８０３は、二次方向１８０５に均一に繰り返して列を形成する。結合部１８０３の二次列は、一次方向１８０４に繰り返して結合パターン１８０２を形成する。結合パターン１８０２では、結合部１８０３の隣接する二次列は、互いに関して交互に配置され、かつ反転される。結合パターン１８０２では、隣接する二次列は、同一であるが反対の角度で反転されている。つまり、結合部角に関して、反転された結合部は二次方向１８０５において鏡像関係になっている。
【０１１７】
結合パターン１８０２中の各結合部１８０３は、全長Ｂｌが６．１３ｍｍ、かつ全幅Ｂｗが０．２５ｍｍであり、形状比は０．０４となる。結合パターン１８０２中の各結合部１８０３は、６０度の結合部角Θで傾いており、Ｌｘ値が５．３１ｍｍ、かつＬｙ値が３．０７ｍｍとなる。互いに関して、結合パターン１８０２中の結合部１８０３は、Ｓｘ値が２．７９ｍｍ、かつＳｙ値が４．００ｍｍであり、中央部間隔比は１．４３となる。また、結合パターン１８０２中の結合部１８０３は、ＳＡｘ値が０．２７ｍｍ、つまり４％、ＳＡｙ値が０．９３ｍｍ、つまり１５％、ＳＮＡｘ値が−２．５１ｍｍ、つまり−４１％、かつＳＮＡｙ値が−０．９１ｍｍ、つまり−１５％でもある。更に、結合パターン１８０２中の結合部１８０３は、ＳＡｄ値が０．３７ｍｍ、かつＳＮＡｄ値が０．３９ｍｍであり、外辺部間隔比は０．９６となる。ＳＮＡｄの直線は、３０度の二分角Ωを形成する。結合パターン１８０２は１１％の結合部面積を有する。
【０１１８】
図１９は、結合部１９０３の第１９の結合パターン１９０２で結合される繊維ウェブ１９０１を有する結合繊維ウェブ１９００の平面図である。繊維ウェブ１９０１は機械方向ＭＤ及び横断方向ＣＤを有する。
【０１１９】
第１９の結合パターン１９０２は、一次方向１９０４及び二次方向１９０５を有する。図１９の実施形態では、一次方向１９０４は繊維ウェブ１９０１の機械方向に平行であり、二次方向１９０５は、繊維ウェブ１９０１の横断方向に平行である。
【０１２０】
繊維ウェブ１９０１は、任意のサイズ又は形状の、本明細書に記載する任意の種類の繊維ウェブであってもよい。結合部１９０３は、任意のサイズ又は形状の、本明細書に記載する任意の種類の結合部であってもよい。結合パターン１９０２を取り囲む１点長鎖線は、結合パターン１９０２が、繊維ウェブ１９０１内で可変の長さ及び幅の領域を有することを示す。本明細書に記載する任意の種類のプロセスを用いて、結合パターン１９０２を繊維ウェブ１９０１に付与してもよい。
【０１２１】
結合パターン１９０２内の各結合部１９０３は、比較的長く、細く、かつ２つの末端部に向かって湾曲して先細りした全体形状を有する。各結合部１９０３は縦方向及び横方向に対称であるが、いくつかの実施形態では、１つ以上の結合部１９０３は非対称形状であってもよい。様々な実施形態では、結合パターン１９０２中の結合部１９０３のうち少し、又は一部、又は実質的に全部、又は全部が、任意の別の実施形態を含む、本明細書に記載するような１つ以上の全体的な結合部形状で構成されてもよい。結合部１９０３は、二次方向１９０５に均一に繰り返して列を形成する。結合部１９０３の二次列は、一次方向１９０４に繰り返して結合パターン１９０２を形成する。結合パターン１９０２では、結合部１９０３の隣接する二次列は、互いに関して交互に配置され、かつ反転される。結合パターン１９０２では、隣接する二次列は、同一であるが反対の角度で反転されている。つまり、結合部角に関して、反転された結合部は二次方向１９０５において鏡像関係になっている。
【０１２２】
結合パターン１９０２中の各結合部１９０３は、全長Ｂｌが６．６７ｍｍ、かつ全幅Ｂｗが０．２５ｍｍであり、形状比は０．０４となる。結合パターン１９０２中の各結合部１９０３は、６５度の結合部角Θで傾いており、Ｌｘ値が６．０５ｍｍ、かつＬｙ値が２．８２ｍｍとなる。互いに関して、結合パターン１９０２中の結合部１９０３は、Ｓｘ値が２．７９ｍｍ、かつＳｙ値が４．００ｍｍであり、中央部間隔比は１．４３となる。また、結合パターン１９０２中の結合部１９０３は、ＳＡｘ値が−０．４７ｍｍ、つまり−７％、ＳＡｙ値が１．１８ｍｍ、つまり１８％、ＳＮＡｘ値が−３．１９ｍｍ、つまり−４８％、かつＳＮＡｙ値が−０．７３ｍｍ、つまり−１１％でもある。更に、結合パターン１９０２中の結合部１９０３は、ＳＡｄ値が０．３４ｍｍ、かつＳＮＡｄ値が０．４０ｍｍであり、外辺部間隔比は０．８４となる。ＳＮＡｄの直線は、２５度の二分角Ωを形成する。結合パターン１９０２は１３％の結合部面積を有する。
【０１２３】
図２０は、結合部２００３の第２０の結合パターン２００２で結合される繊維ウェブ２００１を有する結合繊維ウェブ２０００の平面図である。繊維ウェブ２００１は機械方向ＭＤ及び横断方向ＣＤを有する。
【０１２４】
第２０の結合パターン２００２は、一次方向２００４及び二次方向２００５を有する。図２０の実施形態では、一次方向２００４は繊維ウェブ２００１の機械方向に平行であり、二次方向２００５は、繊維ウェブ２００１の横断方向に平行である。
【０１２５】
繊維ウェブ２００１は、任意のサイズ又は形状の、本明細書に記載する任意の種類の繊維ウェブであってもよい。結合部２００３は、任意のサイズ又は形状の、本明細書に記載する任意の種類の結合部であってもよい。結合パターン２００２を取り囲む１点長鎖線は、結合パターン２００２が、繊維ウェブ２００１内で可変の長さ及び幅の領域を有することを示す。本明細書に記載する任意の種類のプロセスを用いて、結合パターン２００２を繊維ウェブ２００１に付与してもよい。
【０１２６】
結合パターン２００２内の各結合部２００３は、比較的長く、細く、かつ２つの末端部に向かって湾曲して先細りした全体形状を有する。各結合部２００３は縦方向及び横方向に対称であるが、いくつかの実施形態では、１つ以上の結合部２００３は非対称形状であってもよい。様々な実施形態では、結合パターン２００２中の結合部２００３のうち少し、又は一部、又は実質的に全部、又は全部が、任意の別の実施形態を含む、本明細書に記載するような１つ以上の全体的な結合部形状で構成されてもよい。結合部２００３は、二次方向２００５に均一に繰り返して列を形成する。結合部２００３の二次列は、一次方向２００４に繰り返して結合パターン２００２を形成する。結合パターン２００２では、結合部２００３の隣接する二次列は、互いに関して交互に配置され、かつ反転される。結合パターン２００２では、隣接する二次列は、同一であるが反対の角度で反転されている。つまり、結合部角に関して、反転された結合部は二次方向２００５において鏡像関係になっている。
【０１２７】
結合パターン２００２中の各結合部２００３は、全長Ｂｌが７．５２ｍｍ、かつ全幅Ｂｗが０．２５ｍｍであり、形状比は０．０３となる。結合パターン２００２中の各結合部２００３は、７０度の結合部角Θで傾いており、Ｌｘ値が７．０７ｍｍ、かつＬｙ値が２．５７ｍｍとなる。互いに関して、結合パターン２００２中の結合部２００３は、Ｓｘ値が２．７９ｍｍ、かつＳｙ値が４．００ｍｍであり、中央部間隔比は１．４３となる。また、結合パターン２００２中の結合部２００３は、ＳＡｘ値が−１．４９ｍｍ、つまり−２０％、ＳＡｙ値が１．４３ｍｍ、つまり１９％、ＳＮＡｘ値が−４．２０ｍｍ、つまり−５６％、かつＳＮＡｙ値が−０．５２ｍｍ、つまり−７％でもある。更に、結合パターン２００２中の結合部２００３は、ＳＡｄ値が０．３１ｍｍ、かつＳＮＡｄ値が０．４３ｍｍであり、外辺部間隔比は０．７２となる。ＳＮＡｄの直線は、２０度の二分角Ωを形成する。結合パターン２００２は１５％の結合部面積を有する。
【０１２８】
図２１は、結合部２１０３の第２１の結合パターン２１０２で結合される繊維ウェブ２１０１を有する結合繊維ウェブ２１００の平面図である。繊維ウェブ２１０１は機械方向ＭＤ及び横断方向ＣＤを有する。
【０１２９】
第２１の結合パターン２１０２は、一次方向２１０４及び二次方向２１０５を有する。図２１の実施形態では、一次方向２１０４は繊維ウェブ２１０１の機械方向に平行であり、二次方向２１０５は、繊維ウェブ２１０１の横断方向に平行である。
【０１３０】
繊維ウェブ２１０１は、任意のサイズ又は形状の、本明細書に記載する任意の種類の繊維ウェブであってもよい。結合部２１０３は、任意のサイズ又は形状の、本明細書に記載する任意の種類の結合部であってもよい。結合パターン２１０２を取り囲む１点長鎖線は、結合パターン２１０２が、繊維ウェブ２１０１内で可変の長さ及び幅の領域を有することを示す。本明細書に記載する任意の種類のプロセスを用いて、結合パターン２１０２を繊維ウェブ２１０１に付与してもよい。
【０１３１】
結合パターン２１０２内の各結合部２１０３は、比較的長く、細く、かつ２つの末端部に向かって湾曲して先細りした全体形状を有する。各結合部２１０３は縦方向及び横方向に対称であるが、いくつかの実施形態では、１つ以上の結合部２１０３は非対称形状であってもよい。様々な実施形態では、結合パターン２１０２中の結合部２１０３のうち少し、又は一部、又は実質的に全部、又は全部が、任意の別の実施形態を含む、本明細書に記載するような１つ以上の全体的な結合部形状で構成されてもよい。結合部２１０３は、二次方向２１０５に均一に繰り返して列を形成する。結合部２１０３の二次列は、一次方向２１０４に繰り返して結合パターン２１０２を形成する。結合パターン２１０２では、結合部２１０３の隣接する二次列は、互いに関して交互に配置され、かつ反転される。結合パターン２１０２では、隣接する二次列は、同一であるが反対の角度で反転されている。つまり、結合部角に関して、反転された結合部は二次方向２１０５において鏡像関係になっている。
【０１３２】
結合パターン２１０２中の各結合部２１０３は、全長Ｂｌが１１．１７ｍｍ、かつ全幅Ｂｗが０．２５ｍｍであり、形状比は０．０２となる。結合パターン２１０２中の各結合部２１０３は、８０度の結合部角Θで傾いており、Ｌｘ値が１１．００ｍｍ、かつＬｙ値が１．９４ｍｍとなる。互いに関して、結合パターン２１０２中の結合部２１０３は、Ｓｘ値が２．７９ｍｍ、かつＳｙ値が４．００ｍｍであり、中央部間隔比は１．４３となる。また、結合パターン２１０２中の結合部２１０３は、ＳＡｘ値が−５．４２ｍｍ、つまり−４９％、ＳＡｙ値が２．０６ｍｍ、つまり１８％、ＳＮＡｘ値が−８．５３ｍｍ、つまり−７６％、かつＳＮＡｙ値が０．０７ｍｍ、つまり１％でもある。更に、結合パターン２１０２中の結合部２１０３は、ＳＡｄ値が０．４２ｍｍ、かつＳＮＡｄ値が１．１４ｍｍであり、外辺部間隔比は０．３７となる。ＳＮＡｄの直線は、１０度の二分角Ωを形成する。結合パターン２１０２は２０％の結合部面積を有する。
【０１３３】
図１〜５及び７〜２１の任意の実施形態は、以下に記載するような多くの別の方法に変化し得ることが想到される。第１に、様々な実施形態では、結合パターン中の結合部は、２５、３０、３１、３２、３３、３４、３５、４０、４５、５０、５５、若しくは６０度、又はこれら任意の値の間の任意の整数値、又はこれら任意の値で定義される任意の範囲内の結合部角で傾いてもよい。第２に、いくつかの実施形態では、結合パターンの形状を変更し、＜−１０％、＜−９％、＜−８％、＜−７％、＜−６％、＜−５％、＜−４．５％、＜−４％、＜−３．５％、＜−３％、＜−２．５％、＜−２％、＜−１．５％、＜−１％、又はこれら任意の値の間の任意の値、又はこれら任意の値で定義される任意の範囲内のＳＮＡｘ値を得ることができる。第３に、いくつかの実施形態では、結合パターンの形状を変更し、＜−１０％、＜−９％、＜−８％、＜−７％、＜−６％、＜−５％、＜−４．５％、＜−４％、＜−３．５％、＜−３％、＜−２．５％、＜−２％、＜−１．５％、＜−１％、又はこれら任意の値の間の任意の値、又はこれら任意の値で定義される任意の範囲内のＳＮＡｙ値を得ることができる。上述のように、これらの第１、第２、及び第３の別の実施形態を独立して、又は任意の組み合わせで、任意の実施可能な方法で適用できる。
【０１３４】
図１〜５及び７〜２１の任意の実施形態の寸法及び形状特性も、以下に記載するような様々な範囲内で変化し得ることも想到される。結合パターン中の結合部を変更し、０．０３、０．０４、０．０５、０．０６、０．０７、０．０８、０．１０、０．１５、０．２０、０．２５、０．３０、０．３５、若しくは０．４０、又はこれら任意の値の間の０．０１きざみの任意の値、又はこれら任意の値で定義される任意の範囲内の形状比を得て、Ｂｗ及びＢｌについて様々な値、様々な結合部角、Ｌｘ及びＬｙについて様々な値、並びに様々な結合部面積としてもよい。結合パターンの形状を変更し、ＳＡｘ、ＳＡｙ、ＳＮＡｘ、ＳＮＡｙ、ＳＡｄ、及び／又はＳＮＡｄを、５％、１０％、１５％、２０％、２５％、３０％、３５％、又は４０％、又はこれら任意の値の間の任意の整数値、又はこれら任意の値で定義される任意の範囲内で、任意の実施可能な組み合わせで増加又は減少させ、様々なパーセント値、様々な中央部間隔比、様々な外辺部間隔比、及び様々な結合部面積としてもよい。上記のこれら寸法及び形状特性をそれぞれ独立して、又は任意の組み合わせで、又は本明細書に記載される任意の別の実施形態との任意の組み合わせで、任意の実施可能な方法で変更できる。
【０１３５】
結合パターンを、それが含まれる繊維ウェブに対する角度で傾けることにより、図１〜５及び７〜２１の任意の実施形態を変更し得ることが更に想定される。本明細書に記載され説明される実施形態では、結合パターンの一次及び二次方向は、繊維ウェブの機械及び横断方向に一致している。しかし、必ずしもそうである必要ではない。様々な実施形態では、本明細書に記載する任意の結合パターンの一次及び二次方向を、繊維ウェブの機械及び横断方向に対して、０°〜３６０°の任意の整数の角度、又はこれら任意の値で定義される任意の範囲内の角度で傾けて、様々に傾けられた結合パターンを得てもよい。
【０１３６】
図２２〜２８は、個々の結合部の全体形状における代表的な実施形態を図示する。図２２〜２８のそれぞれにおいて、結合部の全長Ｂｌ、及び結合部の全幅Ｂｗを参照用に示す。
【０１３７】
図２２は、方形の全体形状を有する代表的な結合部２２０３の平面図である。図２３は、角部が四角に切り取られた方形の全体形状を有する代表的な結合部２３０３の平面図である。結合部２３０３の全体形状は、八角形としても理解され得る。図２４は、角部が丸い方形の全体形状を有する代表的な結合部２４０３の平面図である。図２５は、末端部が半円である実質的に方形の全体形状を有する代表的な結合部２５０３の平面図である。図２６は、楕円形の全体形状を有する代表的な結合部２６０３の平面図である。図２７は、六角形の全体形状を有する代表的な結合部２７０３の平面図である。図２８は、菱形の全体形状を有する代表的な結合部２８０３の平面図である。
【０１３８】
様々な別の実施形態では、結合部は、図２２〜２８の実施形態で図示される任意の形状を変更したもの、又は図２２〜２８の実施形態で図示される任意の形状の組み合わせである全体形状を有してもよい。また、結合部は、直線状、曲線状、角度付き、又は任意の規則的若しくは不規則な幾何学的形状（例えば、正方形、三角形、台形、五角形、星形、半円、四半円、半楕円形、四半楕円形など）、認識可能な画像（例えば、文字、数字、単語、キャラクター、動物の顔、人の顔など）、又は別の認識可能な画像（例えば、植物、自動車など）、別の形状、又は上記任意の形状の組み合わせである全体形状を有してもよい。
【０１３９】
本開示の１つ以上の結合パターンを有する繊維ウェブは、当業者に理解されるように、拭き取り用品、おむつ用拭き取り用品、体用拭き取り用品、トイレットペーパー、顔用ペーパー、ドライヤーシート、創傷包帯、ハンカチ、家庭用拭き取り用品、窓用拭き取り用品、浴室用拭き取り用品、表面用拭き取り用品、カウンター用拭き取り用品、床用拭き取り用品、及びその他の物品などの様々な別の物品においても使用できる。本開示はまた、本明細書で開示される任意の結合パターンを、フィルムやラミネートなどの別の材料と使用できることも想到する。
【０１４０】
本明細書に記載する実施形態は、各結合繊維ウェブが、比較的高い引張り強度、及び比較的高いネックダウン係数を依然として有する、比較的結合部面積が小さい様々な結合パターンを有する結合繊維ウェブである。これらのパラメーターは、本明細書に記載される結合繊維ウェブを基準材料と比較することにより、理解されかつ認められ得る。本明細書に記載される結合繊維ウェブは、様々な結合パターンを有する。基準材料は、特定の通常用いられる結合パターンを有する結合繊維ウェブであり、本明細書では基準結合パターンと称する。
【０１４１】
図２９は、基準材料である結合繊維ウェブ２９００の平面図である。結合繊維ウェブ２９００は繊維ウェブ２９０１を有する。繊維ウェブ２９０１は機械方向ＭＤ及び横断方向ＣＤを有する。
【０１４２】
繊維ウェブ２９０１は、３層のスパンボンド繊維を有し、ＳＳＳタイプの材料を形成する。繊維ウェブ２９０１において、各繊維は３０％ポリエチレンと７０％ポリプロピレンから作られる２成分繊維である。例として、ポリエチレンは、Ｄｏｗ  Ｃｈｅｍｉｃａｌ  Ｃｏｍｐａｎｙ（Ｍｉｄｌａｎｄ，Ｍｉｃｈｉｇａｎ，Ｕｎｉｔｅｄ  Ｓｔａｔｅｓ  ｏｆ  Ａｍｅｒｉｃａ）のＡＳＰＵＮ  ６８３４などのポリエチレンであってよく、ポリプロピレンは、Ｅｘｘｏｎ  Ｍｏｂｉｌ（Ｉｒｖｉｎｇ，Ｔｅｘａｓ，Ｕｎｉｔｅｄ  Ｓｔａｔｅｓ  ｏｆ  Ａｍｅｒｉｃａ）のＡＣＨＩＥＶＥ  １６０５などのポリプロピレンであってもよい。各２成分繊維は、シースがポリエチレン、及びコアがポリプロピレンのシース／コア構成である。各２成分繊維は、２０マイクロメートルの直径を有する。繊維ウェブ２９０１の単一の繊維は、以下の特性を有する。ポアソン比０．３、弾性率９．１６×１０８パスカル、工学的降伏ひずみ０．０４、及び工学的破断ひずみ３．３９。３つの層はそれぞれ６グラム／平方メートルの坪量を有するため、繊維ウェブ２９０１は１８グラム／平方メートルの坪量を有する。繊維ウェブ２９０１は、３〜４の機械方向対横断方向レイダウン比を有する。繊維ウェブ２９０１は、Ｒｅｉｆｅｎｈａｕｓｅｒ  ＲＥＩＣＯＦＩＬ  ＧｍｂＨ  ＆  Ｃｏ．ＫＧ（Ｔｒｏｉｓｄｏｒｆ，Ｇｅｒｍａｎｙ）のＳＳＳタイプ構成で設定されたラインを伴うＲＥＩＣＯＦＩＬ  ３ラインで製造できる。特定の性質を有する基準材料が上述されているが、明確にするために、本開示の実施形態を用いて様々な別の方法で構成された繊維ウェブで所望の特性を得ることもできると想到される。
【０１４３】
結合繊維ウェブ２９００は、基準結合パターン２９０２で結合される。基準結合パターン２９０２は結合部２９０３により形成される。基準結合パターン２９０２は、一次方向２９０４及び二次方向２９０５を有する。図２９の実施形態では、一次方向２９０４は繊維ウェブ２９０１の機械方向に平行であり、二次方向２９０５は、繊維ウェブ２９０１の横断方向に平行である。基準結合パターン２９０２を繊維ウェブ２９０１に付与してもよい。
【０１４４】
結合パターン２９０２内の各結合部２９０３は、２つの末端部を有する細長い楕円形に類似する全体形状を有する。各結合部２９０３は縦方向及び横方向に対称である。結合部２９０３は、二次方向２９０５に均一に繰り返して列を形成する。結合部２９０３の二次列は、一次方向２９０４に繰り返して基準結合パターン２９０２を形成する。基準結合パターン２９０２では、結合部２９０３の隣接する二次列は、互いに関して交互に配置され、かつ反転される。結合パターン２９０２では、隣接する二次列は、同一であるが反対の角度で反転されている。つまり、結合部角に関して、反転された結合部は二次方向２９０５において鏡像関係になっている。
【０１４５】
結合パターン２９０２中の各結合部２９０３は、全長Ｂｌが０．８８ｍｍ、かつ全幅Ｂｗが０．５２ｍｍであり、形状比は０．５９となる。結合パターン２９０２中の各結合部２９０３は、３０度の結合部角Θで傾いており、Ｌｘ値が０．６３ｍｍ、かつＬｙ値が０．７６ｍｍとなる。互いに関して、結合パターン２９０２中の結合部２９０３は、Ｓｘ値が０．７６ｍｍ、かつＳｙ値が２．６３ｍｍであり、中央部間隔比は３．４６となる。また、結合パターン２９０２中の結合部２９０３は、ＳＡｘ値が０．９０ｍｍ又は１０２％、ＳＡｙ値が１．８７ｍｍ又は２１２％、ＳＮＡｘ値が０．１１ｍｍ又は１２％、かつＳＮＡｙ値が０．４８ｍｍ又は５５％でもある。更に、結合パターン２９０２中の結合部２９０３は、ＳＡｄ値が１．８７ｍｍ、かつＳＮＡｄ値が０．７６ｍｍであり、外辺部間隔比は２．４５となる。ＳＮＡｄの直線は、５３度の二分角Ωを形成する。結合パターン２９０２は１８％の結合部面積を有する。結合繊維ウェブ２９０の結合部２９０３を、１３２〜１３４℃の温度に加熱された熱カレンダシステムで作製できる。
【０１４６】
本明細書に記載する各実施形態は、基準材料である結合繊維ウェブ２９００と比較できる。以下に示す表１には、各結合繊維ウェブ１００〜２１００が、様々な材料特性について基準材料と比較してどの程度見込まれるかを記載する。表１において比較のため、本明細書に開示される各繊維ウェブ１０１〜２１０１を基準材料である繊維ウェブ２９０１と同様に作製する。特に、各繊維ウェブを同一レイダウンでの同一紡糸条件で作製して同じ寸法、形状、及び機械的特性である繊維を作り、同等の繊維ウェブを得る。更に、表１において比較のため、本明細書に開示される各結合繊維ウェブ１００〜２１００を、基準材料である結合繊維ウェブ２９００と同様に結合する。つまり、当業者に理解されるように、横断方向引張り強度について最適化された結合曲線より決定される個々に決定された最適結合条件で、各結合パターンを結合する。
【０１４７】
各結合繊維ウェブについて、相対結合部面積差の列における値は、その結合繊維ウェブの結合部面積から基準材料の結合部面積を引き、その結果を基準材料の結合部面積で除された値に等しい。相対結合部面積差について負の値を有する結合繊維ウェブは、基準材料より比較的結合部面積が小さい。相対結合部面積差について正の値を有する結合繊維ウェブは、基準材料より比較的結合部面積が大きい。結合部面積におけるこれらの結果は、商業規模の装置を用いて生産条件下で製造された結合繊維ウェブを表し得ると予想される。また、相対結合部面積差について負の値を有する結合繊維ウェブの実施形態は、基準材料と比較して、これらの性能特性を改善することも予想される。
【０１４８】
比較的結合部面積が小さい結合繊維ウェブは、典型的には良好な可撓性、たわみ性、伸張性、柔軟性、流体処理性、及び厚さを呈するため、相対結合部面積差について負の値を有する結合繊維ウェブの実施形態は、基準材料と比較して、これらの性能特性を改善すると予想される。
【０１４９】
各結合繊維ウェブについて、相対ピーク力時ＣＤ引張り強度差の列における値は、その結合繊維ウェブのピーク力時の期待横断方向引張り強度から基準材料のピーク力時の期待横断方向引張り強度を引き、その結果を基準材料のピーク力時の期待横断方向引張り強度で除した値に等しい。相対ピーク力時ＣＤ引張り強度について負の値を有する結合繊維ウェブは、ピーク力時の期待横断方向引張り強度が基準材料より比較的低い。相対ピーク力時ＣＤ引張り強度について正の値を有する結合繊維ウェブは、ピーク力時の期待横断方向引張り強度が基準材料より比較的高い。ＣＤ引張り強度におけるこれらの結果は、商業規模の装置を用いて生産条件下で製造された結合繊維ウェブを表し得ると予想される。比較的横断方向引張り強度が高い結合繊維ウェブは、典型的には良好な強靭性及び引き裂き抵抗性を呈するため、ピーク力時相対ＣＤ引張り強度差について正の値を有する結合繊維ウェブの実施形態は、基準材料と比較して、これらの性能特性を改善すると予想される。
【０１５０】
各結合繊維ウェブについて、相対ネックダウン係数差の列における値は、その結合繊維ウェブの期待ネックダウン係数から基準材料の期待ネックダウン係数を引き、その結果を基準材料の期待ネックダウン係数で除した値に等しい。相対ネックダウン係数差について負の値を有する結合繊維ウェブは、期待ネックダウン係数が基準材料より比較的小さい。相対ネックダウン係数差について正の値を有する結合繊維ウェブは、期待ネックダウン係数が基準材料より比較的大きい。ネックダウン係数におけるこれらの結果は、商業規模の装置を用いて生産条件下で製造された結合繊維ウェブを表し得ると予想される。比較的高いネックダウン係数を有する結合繊維ウェブは、典型的には良好な強靭性及び引き裂き抵抗性を呈するため、相対ネックダウン係数差について正の値を有する結合繊維ウェブの実施形態は、基準材料と比較して、これらの性能特性を改善すると予想される。
【表１】
0005628346.tif 000002
【０１５１】
試験方法
ＣＤ引張り強度試験方法
当業者に理解されるように、ＥＤＡＮＡ  ２０．２−８９を用い、サンプル幅５０ｍｍかつ評点距離１００ｍｍ、前負荷０．１ニュートンかつテストスピード１００ｍｍ／分にて横断方向引張り強度を測定できる。特に、この試験方法を用いてピーク力時横断方向引張り強度を測定できる。
【０１５２】
ネックダウン係数試験方法
当業者に理解されるように、ネックダウン係数を様々な方法で測定できる。つまり、正確で一貫した結果を導ける１つを超える測定方法がある。以下には、本開示の結合ウェブにおいてネックダウン係数を測定する１つの方法について示す。本ネックダウン係数測定法を図３０〜３４の実施形態に関連して説明し、図示する。
【０１５３】
第１に、以下の材料及び試験装置を得る。すなわち、ＳＩ単位の目盛り付きの直尺と、５０〜５５ｍｍ幅の片面接着テープ（例えば、３Ｍ（Ｓａｉｎｔ  Ｐａｕｌ，Ｍｉｎｎｅｓｏｔａ，Ｕｎｉｔｅｄ  Ｓｔａｔｅｓ  ｏｆ  Ａｍｅｒｉｃａ）のＳＣＯＴＣＨ  ＃２３４  Ｇｅｎｅｒａｌ  Ｐｕｒｐｏｓｅ  Ｍａｓｋｉｎｇ  Ｔａｐｅ）と、少なくとも幅４００ｍｍかつ少なくとも長さ２ｍの、滑らかで、平坦で、べたつきがなく、清潔で、乾燥し、障害物がなく、固定された、水平の試験表面（例えば、大きなテーブル面）と、少なくとも２５ニュートンの能力の測定フックを備える目盛り付き張力計（例えば、ＰＥＳＯＬＡ  ＡＧ（Ｂａａｒ，Ｓｗｉｔｚｅｒｌａｎｄ）のＭｅｄｉｏ−Ｌｉｎｅ  ４００２５）と、張力装置と、を得る。
【０１５４】
図３０は、本ネックダウン係数測定法における張力装置３０２０の平面図を示す。張力装置３０２０は、だぼ３０２１及びひも３０２６でできている。だぼ３０２１は、一方の末端部３０２４からもう一方の末端部３０２５まで計測し、５０ｃｍの全長３０２３を有する、剛性で、滑らかな、直線状の円形だぼ（例えば、直径２５〜３０ｍｍの滑らかで硬い堅木の円形だぼ）である。ひも３０２６は、可撓性があり、非付着性の非弾性ひもの連続部分である。ひも３０２６は、少なくとも２５ニュートンの破断強度を有する。ひも３０２６の長さは７５ｃｍであり、本法で用いる張力計の測定フックの開口部に収まる直径を有する。ひも３０２６の各末端部３０２７、３０２８は、だぼ３０２１の末端部に固定される。ひも３０２６の各末端部は、だぼ３０２１の末端部から離れずに、少なくとも２５ニュートンの力に耐えるほどに十分に固定される。
【０１５５】
第２に、上記材料及び試験装置を用いて試験サンプルを得て調製する。試験サンプルは結合繊維ウェブの連続部分でなくてはならない。試験サンプルは無傷で、変形しておらず、清潔、かつ乾燥していなくてはならない。試験サンプルは、（横断方向に）２７５〜３２５ｍｍである均一な全幅、及び（機械方向に）１．８〜２．０メートルである均一な全長を有していなければならない。平らに並べたとき、試験サンプルの全長及び全幅は方形領域を画定する。試験サンプルは、その全領域にわたり実質的に均一な組成を有していなければならない。試験サンプルは１０ｍｍ以下の厚さを有していなければならない。本試験方法は上記パラメーターの範囲外の材料位は適していない。試験前少なくとも２４時間、試験サンプルを２３℃、相対湿度約５０％でコンディショニングしなくてはならない。試験前少なくとも３０分間、試験サンプルを無張力下で平らに置いておかなくてはならない。
【０１５６】
図３１は、ネックダウン係数を測定する代表的な試験サンプル３１３０の平面図を示す。試験サンプルは機械方向ＭＤ及び横断方向ＣＤを有する。試験サンプル３１３０は、２つの側縁部３１３１を有し、そのそれぞれが機械方向ＭＤに平行である。試験サンプル３１３０はまた２つの端縁部３１３２も有し、そのそれぞれが機械方向ＭＤに垂直である。試験サンプル３１３０は、一方の側縁部３１３１からもう一方の側縁部３１３１まで横断方向ＣＤに測定した全幅３１３３を有する。試験サンプル３１３０はまた、一方の端縁部３１３２からもう一方の端縁部３１３２まで機械方向ＭＤで測定した全長３１３４も有する。
【０１５７】
図３２Ａ〜３２Ｄに示すように、張力装置３０２０を試験サンプル３１３０に固定する。明確にするために、図３２Ａ〜３２Ｄでは、試験サンプル３１３０及びひも３０２６は関係する部分のみを示し、その下部の試験表面は図示されていない。図３２Ａに示すように、試験サンプル３１３０を試験表面上に平らに置く。張力装置３０２０を試験サンプル３１３０上の、一方の端縁部３１３２の近くに置く。張力装置３０２０のだぼ３０２１の中心軸は、試験サンプルの横断方向ＣＤと平行でなくてはならない。だぼ３０２１の中心軸を、端縁部３１３２から１０ｃｍ内側に置かなくてはならない。図３３に示すように、だぼ３０２１の両末端部３０２４、３０２５は、試験サンプル３１３０の側縁部３１３１から外側に位置しなくてはならない。だぼ３０２１の全長３０２３は、試験サンプル３１３０の全幅３１３３上の中心に置かなくてはならない。
【０１５８】
だぼ３０２１を上記位置に保ちながら、図３２Ａに示すように、試験サンプル３１３０の端縁部３１３２の近くを折り曲げ（３２４１ａ）、図３２Ｂに示すように、だぼ３０２１の露出面周囲に試験サンプル３１３０の端縁部３１３２を巻き付け（３２４１ｂ）、試験サンプル３１３０のだぼ３０２１の内側の部分に接触するように、端縁部３１３２を降ろす（３２４１ｃ）。図３２Ａ〜３２Ｃに関連して説明し図示した操作は、試験サンプル３１３０の全幅３１３３にわたって均一に実施される。
【０１５９】
図３２Ｃに示すように端縁部３１３２を押し下げながら、図３２Ｄに示すように、接着テープ３２４５を試験サンプル３１３０に接着し、試験サンプル３１３０のだぼ３０２１の内側の部分に固定するようにする。接着テープ３２４５の幅の中心を端縁部３１３２に置き、接着テープ３２４５を試験サンプル３１３０の全幅３１３３に広げる。接着テープ３２４５の末端を短くして試験サンプル３１３０の側縁部３１３１と一致させる。
【０１６０】
図３３〜３５は、上記のように準備された試験サンプル３１３０を示す。図３３は、試験サンプル３１３０に固定された張力装置３０２０の平面図を示す。図３４は、試験サンプル３１３０に固定された張力装置３０２０の拡大側面図を示す。図３５は、端縁部３１３２の一部を図示するために接着テープ３２４５の一部を取り除いて示している、試験サンプル３１３０に固定された張力装置３０２０の底面図を示す。
【０１６１】
試験表面が試験サンプル３１３０の全体を完全に支持するように、準備した試験サンプル３１３０を試験表面上に平らに置く。図３６に（部分的に）示すように、試験サンプル３１３０を試験表面３１５０に固定する。試験サンプル３１３０を試験表面に固定するため、張力装置３０２０に固定されている端縁部３１３２の反対側の端縁部３１３２を押し下げる。図３２Ｄに示すように端縁部３１３２を押し下げながら、接着テープ３２４５を試験サンプル３１３０及び試験表面３１５０に接着し、端縁部３１３２を試験表面３１５０に固定するようにする。接着テープ３２４５の幅の中心を端縁部３１３２に置き、接着テープ３２４５を試験サンプル３１３０の全幅３１３３に広げる。
【０１６２】
試験サンプル３１３０を試験表面３１５０固定した後、試験サンプルに張力をかける前に、以下の測定を実施する。試験サンプル３１３０を試験表面３１５０に固定している接着テープ３２４５の内側末端部と、張力装置３０２０のだぼ３０２１の内側末端部との間で、機械方向ＭＤに直線的の測定した距離である、試験サンプル３１３０の有効全長３６７１を測定する。有効全長３６７１の測定値を記録する。また、有効全長の中間点、つまり、試験サンプル３１３０を試験表面３１５０に固定している接着テープ３２４５の内側末端部と、張力装置３０２０のだぼ３０２１の内側末端部との間の中間で、試験サンプル３１３０の開始時全幅３６７３を測定する。０ニュートンの力におけるミリメートルで表す幅として開始時全幅３６７３の測定値を記録する。
【０１６３】
第３に、試験を実施する。試験は２３℃、相対湿度約５０％で行われなくてはならない。準備した試験サンプル３１３０を試験表面３１５０上に置いた状態で試験を実施する。実質的に全ての試験サンプル３１３０を、材料の重なり、ひだ、大きなしわがない状態で試験表面３１５０上に平らに置かなくてはならない。だぼ３０２１の直径により、試験サンプル３１３０の張力装置３０２０のすぐ内側の部分が試験表面３１５０上に平らには置かれない。しかしながら、だぼ３０２１周囲に巻き付いている試験サンプル３１３０の部分は試験表面３１５０上に置かれなくてはならない。図３６に示すように、平面図から、試験サンプル３１３０の全長及び全幅が方形領域を画定するように、張力装置３０２０を試験表面３１５０上に配置しなくてはならない。
【０１６４】
上記のように試験サンプル３１３０が試験表面３１５０上に置かれた状態で、張力計３６６０の測定フック３６６１を張力装置３０２０のひも３０２６の中央部に取り付ける。依然として試験サンプル３１３０が試験表面３１５０上に置かれた状態で、試験サンプル３１５０に張力をかけ、以下に記載するように測定値を記録する。試験サンプル３１５０に張力をかけるには、張力計３６６０の固定端３６６２をゆっくりと引っ張る（３６７０）。試験表面３１５０に平行かつ機械方向ＭＤに平行である方向に固定端３６６２を引っ張る（３６７０）。固定端３６６２が引っ張られている間、試験サンプル３１３０は試験表面３１５０上に実質的に平らに位置し続けなくてはならない。張力計３６６０が特定の力を記録するまで固定端３６６２を引っ張り（３６７０）、続いて少なくとも１０秒間その位置で固定端３６６２を保ち、張力計３６６０が特定の力を記録し続けるようにする。
【０１６５】
張力計３６６０が特定の力を記録している間に、直尺を用いて試験サンプル３１３０のネックダウン幅３７７３を測定する。全長の中間点にある試験サンプル３１３０の最も幅が狭い位置で、試験サンプル３１３０のネックダウン幅３７７３を測定する。特定のニュートンの力におけるミリメートルで表す幅としてネックダウン幅３７７３の測定値を記録する。上記方法を用いて、特定の力（２．０Ｎ、４．０Ｎ、６．０Ｎ、８．０Ｎ、１０．０Ｎ、１２．０Ｎ、１４．０Ｎ、１６．０Ｎ、１８．０Ｎ、２０．０Ｎ、２２．０Ｎ、及び２４．０Ｎ）におけるネックダウン幅３７７３を測定し、記録する。
【０１６６】
第４に、ネックダウン係数を計算する。上記のように測定し、記録した力及び幅のデータを用いて、各組の力／幅データについて、事前の力及び事前の幅との力及び幅の違いを判定する。例えば、張力なし（０ニュートン）と２．０ニュートンとの間の力の差を判定すると、２．０ニュートンの差となり、次いで、張力なしの時の幅３６７３（０ニュートン）と張力２．０ニュートンの時の幅３７７３との差を判定し、大きいほうの値から小さい方の値を引いて正の値の結果を得る。続いて、力の値の差を対応する幅の値の差で割り、１０００をかけてニュートン／メートルで表すネックダウン係数値を得る。各組の力／幅データについてこの計算を繰り返す。次に、これらのネックダウン係数値を平均する。この平均値が試験サンプル３１３０の材料についてのネックダウン係数である。２つの更なる試験サンプルについて、この試験を繰り返さなければならない。これら３つのサンプルを平均する。この平均値がこの材料についてのネックダウン係数である。
【０１６７】
本明細書に開示される寸法及び値は、列挙された正確な数値に厳しく制限されるものとして理解されるべきでない。それよりむしろ、特に指定されない限り、それぞれのそのような寸法は、列挙された値とその値周辺の機能的に同等の範囲との両方を意味することを意図する。例えば、「４０ｍｍ」として開示された寸法は、「約４０ｍｍ」を意味することを意図する。
【０１６８】
相互参照される又は関連するあらゆる特許又は出願書類を含め、本明細書において引用される全ての文献は、明示的に除外ないしは制限されない限り、その全体を参考として本明細書に組み込まれる。いかなる文献の引用も、それが本明細書において開示され請求されるいずれかの発明に関する先行技術であること、又はそれが単独で若しくは他のいかなる参照とのいかなる組み合わせにおいても、このような発明を教示する、提案する、又は開示することを認めるものではない。いかなる文献の引用も、それが本明細書において開示され請求されるいずれかの発明に関する先行技術であること、又はそれが単独で若しくは他のいかなる参照とのいかなる組み合わせにおいても、このような発明を教示する、提案する、又は開示することを認めるものではない。
【０１６９】
本発明の特定の諸実施形態を図示し、記載したが、本発明の趣旨及び範囲から逸脱することなく他の様々な変更及び修正を実施できることが当業者には自明である。したがって、本発明の範囲内にあるそのようなすべての変更及び修正を添付の特許請求の範囲で扱うものとする。
【図１】
0005628346.tif 000003
【図２】
0005628346.tif 000004
【図３】
0005628346.tif 000005
【図４】
0005628346.tif 000006
【図５】
0005628346.tif 000007
【図６Ａ】
0005628346.tif 000008
【図６Ｂ】
0005628346.tif 000009
【図６Ｃ】
0005628346.tif 000010
【図７】
0005628346.tif 000011
【図８】
0005628346.tif 000012
【図９】
0005628346.tif 000013
【図１０】
0005628346.tif 000014
【図１１】
0005628346.tif 000015
【図１２】
0005628346.tif 000016
【図１３】
0005628346.tif 000017
【図１４】
0005628346.tif 000018
【図１５】
0005628346.tif 000019
【図１６】
0005628346.tif 000020
【図１７】
0005628346.tif 000021
【図１８】
0005628346.tif 000022
【図１９】
0005628346.tif 000023
【図２０】
0005628346.tif 000024
【図２１】
0005628346.tif 000025
【図２２】
0005628346.tif 000026
【図２３】
0005628346.tif 000027
【図２４】
0005628346.tif 000028
【図２５】
0005628346.tif 000029
【図２６】
0005628346.tif 000030
【図２７】
0005628346.tif 000031
【図２８】
0005628346.tif 000032
【図２９】
0005628346.tif 000033
【図３０】
0005628346.tif 000034
【図３１】
0005628346.tif 000035
【図３２Ａ】
0005628346.tif 000036
【図３２Ｂ】
0005628346.tif 000037
【図３２Ｃ】
0005628346.tif 000038
【図３２Ｄ】
0005628346.tif 000039
【図３３】
0005628346.tif 000040
【図３４】
0005628346.tif 000041
【図３５】
0005628346.tif 000042
【図３６】
0005628346.tif 000043
【図３７】
0005628346.tif 000044